(57)【特許請求の範囲】
【請求項１】
基材層、少なくとも７５質量％の吸水性ポリマー粒子、及び接着剤を含み、吸水性ポリマー粒子が、０．８６〜０．９９の平均球形度を有し、少なくとも０．６ｇ／ｃｍ3の嵩密度を有し、流体吸収性コアからの吸水性ポリマー粒子の湿潤ＳＡＰ振り落としが１０質量％未満であり、１つの空洞を有する吸水性ポリマー粒子の、２つ以上の空洞を有する吸水性ポリマー粒子に対する比が１．０未満である、流体吸収性コア。
【請求項２】
流体吸収性コアが少なくとも８０質量％の吸水性ポリマー粒子を含む、請求項１に記載の流体吸収性コア。
【請求項３】
流体吸収性コアが１５質量％以下の接着剤を含む、請求項１又は２に記載の流体吸収性コア。
【請求項４】
流体吸収性コアからの吸水性ポリマー粒子の湿潤ＳＡＰ振り落としが８質量％未満である、請求項１〜３のいずれか１項に記載の流体吸収性コア。
【請求項５】
流体吸収性コアからの吸水性ポリマー粒子の湿潤ＳＡＰ振り落としが５質量％未満である、請求項１〜４のいずれか１項に記載の流体吸収性コア。
【請求項６】
接着剤が感圧接着剤である、請求項１〜５のいずれか１項に記載の流体吸収性コア。
【請求項７】
基材層が不織布層又はティッシュペーパーである、請求項１〜６のいずれか１項に記載の流体吸収性コア。
【請求項８】
流体吸収性コアが吸水性ポリマー粒子の少なくとも２つの層を含む、請求項１〜７のいずれか１項に記載の流体吸収性コア。
【請求項９】
吸水性ポリマー粒子が別個の領域に配置される、請求項１〜８のいずれか１項に記載の流体吸収性コア。
【請求項１０】
吸水性ポリマー粒子が０．７未満の粒径分布を有する、請求項１〜９のいずれか１項に記載の流体吸収性コア。
【請求項１１】
吸水性ポリマー粒子が、少なくとも３０ｇ／ｇの遠心保持能力、少なくとも１５ｇ／ｇの高荷重下吸収及び少なくとも５×１０-7ｃｍ3ｓ／ｇの塩水流伝導性を有する、請求項１〜１０のいずれか１項に記載の流体吸収性コア。
【請求項１２】
吸水性ポリマー粒子が、少なくとも２０ｇ／ｇの遠心保持能力、少なくとも１５ｇ／ｇの高荷重下吸収及び少なくとも８０×１０-7ｃｍ3ｓ／ｇの塩流伝導性を有する、請求項１〜１０のいずれか１項に記載の流体吸収性コア。
【請求項１３】
吸水性ポリマー粒子が、少なくとも２０ｇ／ｇの遠心保持能力及び少なくとも２０ダーシーの自由膨張ゲル床透過性を有する、請求項１〜１０のいずれか１項に記載の流体吸収性コア。
【請求項１４】
（Ａ）上側液体浸透層と、
（Ｂ）下側液体不浸透層と、
（Ｃ）層（Ａ）と層（Ｂ）との間の請求項１〜１３のいずれか１項に記載の流体吸収性コアと、
（Ｄ）（Ａ）と（Ｃ）との間の任意の取得分布層と、
（Ｅ）（Ｃ）の直ぐ上及び／又は直ぐ下に配置される任意のティッシュ層と、
（Ｆ）他の任意の構成要素と
を含む流体吸収性物品。
【発明の詳細な説明】
【技術分野】
【０００１】
本発明は、基材層、吸収性ポリマー粒子及び接着剤を含む超薄型流体吸収性コアに関し、ここで、吸収性コアからの吸水性ポリマー粒子の湿潤ＳＡＰ振り落とし（ＳＡＰ損失）は、１０質量％未満である。
【０００２】
流体吸収性物品の製造は、モノグラフ"Ｍｏｄｅｒｎ  Ｓｕｐｅｒａｂｓｏｒｂｅｎｔ  Ｐｏｌｙｍｅｒ  Ｔｅｃｈｎｏｌｏｇｙ"，Ｆ．Ｌ．Ｂｕｃｈｈｏｌｚ  ａｎｄ  ＡＴ．Ｇｒａｈａｍ，Ｗｉｌｅｙ−ＶＣＨ，１９９８，ｐａｇｅｓ  ２５２ｔｏ２５８に記載されている。
【０００３】
使い捨ておむつ等の流体吸収性物品は、典型的には、上側液体浸透層、下側液体不浸透層及び上側と下側の層の間に流体吸収性コアを含む。流体吸収性コアは、典型的には、吸水性ポリマー及び繊維を含む。
【０００４】
超薄型流体吸収性コアは、吸水性ポリマー粒子を、ホットメルト接着剤を使用して不織布に固定化することにより、すなわち、縦型ストリップ又は別個のスポットを形成することにより形成することができる。吸水性ポリマー粒子の他のパターンも可能である。
【０００５】
超薄型流体吸収性コアの製造は、例えば、ＥＰ  １  ２９３  １８７  Ａ１、ＵＳ  ６，９７２，０１１、ＥＰ  １  ４４７  ０６６  Ａ１、ＥＰ  １  ４４７  ０６７  Ａ１、ＥＰ  １  ６０９  ４４８  Ａ１、ＪＰ  ２００４／３１３５８０、ＵＳ  ２００５／０１３７０８５、ＵＳ  ２００６／０００４３３６、ＵＳ  ２００７／０１３５７８５、ＷＯ  ２００８／１５５６９９  Ａ１、ＷＯ  ２００８／１５５７０１  Ａ２、ＷＯ  ２００８／１５５７０２  Ａ１、ＷＯ  ２００８／１５５７１０  Ａ１、ＷＯ  ２００８／１５５７１１  Ａ１、ＷＯ  ２００４／０７１３６３  Ａ１、ＵＳ  ２００３／０１８１１１５、ＷＯ  ２００５／０９７０２５、ＵＳ  ２００７／１５６１０８、ＵＳ  ２００８／０１２５７３５及びＷＯ  ２００８／１５５７２２  Ａ２に記載されている。
【０００６】
吸水性ポリマー粒子の製造も同様に、モノグラフ"Ｍｏｄｅｒｎ  Ｓｕｐｅｒａｂｓｏｒｂｅｎｔ  Ｐｏｌｙｍｅｒ  Ｔｅｃｈｎｏｌｏｇｙ"，Ｆ．Ｌ．Ｂｕｃｈｈｏｌｚ  ａｎｄ  ＡＴ．Ｇｒａｈａｍ，Ｗｉｌｅｙ−ＶＣＨ，１９９８，ｐａｇｅｓ  ７１ｔｏ１０３に記載されている。吸水性ポリマー粒子は、「高吸収性ポリマー」又は「超吸収材」とも呼ばれる。
【０００７】
モノマー溶液の液滴を重合することによる吸水性ポリマー粒子の製造（「液滴化重合」は、例えば、ＥＰ  ０  ３４８  １８０  Ａ１、ＷＯ  ９６／４０４２７  Ａ１、ＵＳ  ５，２６９，９８０、ＤＥ  １０３１４４６６  Ａ１、ＤＥ  １０３  ４０  ２５３  Ａ１、ＤＥ  １０  ２００４  ０２４  ４３７  Ａ１、ＤＥ  １０  ２００５  ００２  ４１２  Ａ１、ＤＥ  １０  ２００６  ００１  ５９６  Ａ１、ＷＯ  ２００８／００９５８０  Ａ１、ＷＯ  ２００８／００９５９８  Ａ１、ＷＯ  ２００８／００９５９９  Ａ１、ＷＯ  ２００８／００９６１２  Ａ１、ＷＯ  ２００８／０４０７１５  Ａ２、ＷＯ  ２００８／０５２９７１及びＷＯ  ２００８／０８６９７６  Ａ１に記載されている。
【０００８】
改善された特性、すなわち、吸水性ポリマー粒子の低減した湿潤ＳＡＰ振り落とし（ＳＡＰ損失）を有する超薄型流体吸収性コアを提供することが、本発明の目的であった。
【０００９】
この目的は、基材層、少なくとも７５質量％の吸水性ポリマー粒子及び接着剤を含む流体吸収性コアによって達成され、ここで吸水性ポリマー粒子は、０．８６〜０．９９の平均球形度を有し、流体吸収性コアからの吸水性ポリマー粒子の湿潤ＳＡＰ振り落とし（ＳＡＰ損失）は１０質量％未満である。
【００１０】
流体吸収性コアは、好ましくは少なくとも８０質量％、より好ましくは少なくとも８３質量％、最も好ましくは少なくとも８５質量％の吸水性ポリマー粒子を含む。
【００１１】
流体吸収性コアは、好ましくは１５質量％以下、より好ましくは１０質量％以下、最も好ましくは７質量％以下の接着剤を含む。
【００１２】
本発明の好ましい実施態様では、感圧接着剤が使用され、このことは接着剤を活性化するために溶媒、水又は熱の必要がないことを意味する。基材層は、好ましくは不織布層又はティッシュペーパーである。更に、流体吸収性コアは、２つ以上の吸水性ポリマー粒子層を含むことができる。吸水性ポリマー粒子は、好ましくは、流体吸収性コアの別個の領域に配置されている。
【００１３】
流体吸収性コアからの吸水性ポリマー粒子の湿潤ＳＡＰ振り落とし（ＳＡＰ損失）は、好ましくは８質量％未満、より好ましくは６質量％未満、最も好ましくは５質量％未満である。
【００１４】
本発明は、吸水性ポリマー粒子の湿潤ＳＡＰ振り落とし（ＳＡＰ損失）を、特定の形状を有する吸水性ポリマー粒子及び接着剤を使用することにより低減することができるという知見に基づいている。本発明の流体吸収性コアに有用な吸水性ポリマー粒子は、好ましくは液滴化重合により製造される。
【００１５】
吸水性ポリマー粒子は、好ましくは０．８７〜０．９７、より好ましくは０．８８〜０．９５、最も好ましくは０．８９〜０．９３の平均球形度を有する。
【００１６】
吸水性ポリマー粒子は、好ましくは少なくとも０．６ｇ／ｃｍ3、より好ましくは少なくとも０．６５ｇ／ｃｍ3、最も好ましくは少なくとも０．７ｇ／ｃｍ3、典型的には１ｇ／ｃｍ3未満の嵩密度を有する。
【００１７】
吸水性ポリマー粒子の平均粒径は、好ましくは２５０〜５５０μｍ、より好ましくは３５０〜５００μｍ、最も好ましくは４００〜４５０μｍである。
【００１８】
粒径分布は、好ましくは０．７未満、より好ましくは０．６５未満、より好ましくは０．６未満である。
【００１９】
１つの空洞を有する粒子の、２つ以上の空洞を有する粒子に対する比は、好ましくは１．０未満、より好ましくは０．７未満、最も好ましくは０．４未満である。より低い比はより高い嵩密度に相関する。
【００２０】
好ましい吸水性ポリマー粒子は、少なくとも３０ｇ／ｇ、好ましくは少なくとも３２ｇ／ｇ、より好ましくは少なくとも３３ｇ／ｇ、最も好ましくは少なくとも３４ｇ／ｇの遠心保持能力（ＣＲＣ）、少なくとも１５ｇ／ｇ、好ましくは少なくとも２０ｇ／ｇ、より好ましくは少なくとも２２ｇ／ｇ、最も好ましくは少なくとも２４ｇ／ｇの高荷重下吸収（ＡＵＨＬ）及び少なくとも５×１０-7ｃｍ3ｓ／ｇ、好ましくは少なくとも８×１０-7ｃｍ3ｓ／ｇ、より好ましくは少なくとも１０×１０-7ｃｍ3ｓ／ｇ、最も好ましくは少なくとも１２×１０-7ｃｍ3ｓ／ｇの塩水流伝導性（ＳＦＣ）を有するポリマー粒子である。
【００２１】
また好ましい吸水性ポリマー粒子は、少なくとも２０ｇ／ｇ、好ましくは少なくとも２４ｇ／ｇ、より好ましくは少なくとも２６ｇ／ｇ、最も好ましくは少なくとも２８ｇ／ｇの遠心保持能力（ＣＲＣ）、少なくとも１５ｇ／ｇ、好ましくは少なくとも１７ｇ／ｇ、より好ましくは少なくとも１９ｇ／ｇ、最も好ましくは少なくとも２０ｇ／ｇの高荷重下吸収（ＡＵＨＬ）及び少なくとも８０×１０-7ｃｍ3ｓ／ｇ、好ましくは少なくとも１１０×１０-7ｃｍ3ｓ／ｇ、より好ましくは少なくとも１３０×１０-7ｃｍ3ｓ／ｇ、最も好ましくは少なくとも１５０×１０-7ｃｍ3ｓ／ｇの塩水流伝導性（ＳＦＣ）を有するポリマー粒子である。
【００２２】
また好ましい吸水性ポリマー粒子は、少なくとも２０ｇ／ｇ、好ましくは少なくとも２４ｇ／ｇ、より好ましくは少なくとも２６ｇ／ｇ、最も好ましくは少なくとも２８ｇ／ｇの遠心保持能力（ＣＲＣ）及び少なくとも２０ダーシー、好ましくは少なくとも２３ダーシー、より好ましくは少なくとも２５ダーシー、最も好ましくは少なくとも２８ダーシーの自由膨張ゲル床透過性（ＧＢＰ）を有するポリマー粒子である。
【００２３】
本発明は、本発明の流体吸収性コアを含む流体吸収性物品を更に提供する。
【００２４】
発明の詳細な説明
Ａ．定義
本明細書において、用語「流体吸収性組成物」は、体液の取得、移動、分布及び貯蔵を含む、流体吸収性物品の流体操作に主に関与している流体吸収性物品の成分を意味する。
【００２５】
本明細書において、用語「流体吸収性コア」は、繊維材料及び吸水性ポリマー粒子を含む流体吸収性組成物を意味する。流体吸収性コアは、体液の取得、移動、分布及び貯蔵を含む、流体吸収性物品の流体操作に主に関与している。
【００２６】
本明細書において、用語「層」は、主寸法がその長さ及び幅に沿う流体吸収性組成物を意味する。なお、用語「層」は、流体吸収性組成物の単層又はシートに必ずしも限定されない。したがって、層は、異なる材料の幾つかのシート又はウエブの積層体、複合体、組み合わせを含みうる。
【００２７】
本明細書において、用語「ｘ寸法」は流体吸収性組成物、層、コア又は物品の長さを意味し、用語「ｙ寸法」は幅を意味する。一般に、用語「ｘ−ｙ寸法」は、流体吸収性組成物、層、コア又は物品の高さ又は厚さに対して直角の平面を意味する。
【００２８】
本明細書において、用語「ｚ寸法」は、流体吸収性組成物、層、コア又は物品の長さ及び幅に対して直角の寸法を意味する。一般に、用語「ｚ寸法」は、流体吸収性組成物の高さを意味する。
【００２９】
本明細書において、用語「シャーシ」は、上側液体浸透層及び下側液体不浸透層を含む流体吸収性材料を意味する。
【００３０】
本明細書において、用語「坪量」は、１平方メートルあたりの流体吸収性コアの重量を示し、流体吸収性物品のシャーシを含む。坪量は、流体吸収性コアの別個の領域で決定され、前面総平均は、コアの中央の５．５ｃｍ前方からコアの前部遠心端部までの流体吸収性コアの坪量であり、攻撃領域は、コアの中央の５．５ｃｍ前方から０．５ｃｍ後方までの流体吸収性コアの坪量であり、後面総平均は、コアの中央の０．５ｃｍ後方からコアの後部遠心端部までの流体吸収性コアの坪量である。
【００３１】
本明細書において、用語「密度」は、１容量あたりの流体吸収性コアの重量を示し、流体吸収性物品のシャーシを含む。密度は、流体吸収性コアの別個の領域で決定され、前面総平均は、コアの中央の５．５ｃｍ前方からコアの前部遠心端部までの流体吸収性コアの密度であり、攻撃領域は、コアの中央の５．５ｃｍ前方から０．５ｃｍ後方までの流体吸収性コアの密度であり、後面総平均は、コアの中央の０．５ｃｍ後方からコアの後部遠心端部までの流体吸収性コアの密度である。
【００３２】
更に、用語「上側」は、流体吸収性物品の装着者に近いほうの流体吸収性組成物を意味する。一般に、最上シートは、流体吸収性物品の装着者に最も近い組成物であり、本明細書では以下、「上側浸透層」とする。対して、用語「下側」は、流体吸収性物品の装着者から離れた流体吸収性組成物を意味する。一般に、裏側シートは、流体吸収性物品の装着者から最も離れた組成物であり、本明細書では以下、「下側浸透層」とする。
【００３３】
したがって、本明細書において、用語「液体浸透」は、液体、すなわち、尿、月経分泌物及び／又は膣液等の体液を、その厚さを通して容易に貫通させる基材、層又は積層体を意味する。
【００３４】
本明細書において、用語「液体不浸透」は、通常の使用条件下で液体の接触点において層の平面に対して一般に垂直の方向で体液を通過させない基材、層又は積層体を意味する。
【００３５】
流体吸収性物品は、２つ以上の流体吸収性コアを含み、好ましい方法では、上側コア及び下側コアを含む二重コア系を含み、本明細書では以下、「一次コア」及び「二次コア」とする。
【００３６】
本明細書において、用語「親水性」は、これらの繊維に付着した水による繊維の湿潤性を意味する。用語「親水性」は、体液の接触角及び表面張力により定義される。１９６４年Ａｍｅｒｉｃａｎ  Ｃｈｅｍｉｃａｌ  Ｓｏｃｉｅｔｙ発行の"Ｃｏｎｔａｃｔ  ａｎｇｌｅ，  ｗｅｔｔａｂｉｌｉｔｙ  ａｎｄ  ａｄｈｅｓｉｏｎ"におけるＲｏｂｅｒｔ  Ｆ．  Ｇｏｕｌｄの定義によると、繊維は、液体と繊維、特に繊維表面との接触角が９０°未満である場合又は液体が同じ表面に自然に広がる傾向がある場合、親水性であるとされる。
【００３７】
対照的に、用語「疎水性」は、９０°超の接触角を示す又は繊維の表面に液体が自然に広がらない繊維を意味する。
【００３８】
本明細書において、用語「区画」又は「領域」は、流体吸収性組成物の確定領域を意味する。
【００３９】
本明細書において、用語「物品」は、体から排出された流体を取得及び貯蔵することができる任意の三次元固体物質を意味する。本発明の好ましい物品は、使い捨て流体吸収性おりものシート、生理用ナプキン、月経用品、失禁用挿入物／パッド、おむつ、用便練習用パンツ、乳房パッド、唇間挿入物／パッド等の、使用者の体に接触して装着されるように設計された使い捨て流体吸収性物品である。
【００４０】
本明細書において、用語「体液」は、尿、月経液、糞便、膣分泌物等のヒト又は動物の体から生成及び排出される任意の流体を意味する。
【００４１】
Ｂ．吸水性ポリマー粒子
吸水性ポリマー粒子は、好ましくは、
ａ）酸基を有する及び少なくとも部分的に中和されうる、少なくとも１つのエチレン性不飽和モノマーと、
ｂ）少なくとも１つの架橋剤と、
ｃ）少なくとも１つの開始剤と、
ｄ）ａ）に記述されたモノマーと共重合可能な、場合により１つ以上のエチレン性不飽和モノマーと、
ｅ）場合により１つ以上の水溶性ポリマーと、
ｆ）水と
を含むモノマー溶液の液滴を、
周囲加熱ガス相において重合し、重合チャンバの中にガスを並流することにより製造され、ここで重合チャンバを出るガスの温度は、９０〜１５０℃であり、重合チャンバ内のガスの速度は、０．１〜２．５ｍ／ｓであり、液滴は、複数の穴を有する液滴プレートを使用して生成される。
【００４２】
吸水性ポリマー粒子は、典型的には不溶性であるが、水中で膨張性である。
【００４３】
モノマーａ）は、好ましくは水溶性であり、すなわち、２３℃の水中の可溶性は、典型的には少なくとも１ｇ／水１００ｇ、好ましくは少なくとも５ｇ／水１００ｇ、より好ましくは少なくとも２５ｇ／水１００、最も好ましくは少なくとも３５ｇ／水１００ｇである。
【００４４】
適切なモノマーａ）は、例えば、アクリル酸、メタクリル酸、マレイン酸及びイタコン酸等のエチレン性不飽和カルボン酸である。特に好ましいモノマーは、アクリル酸及びメタクリル酸である。アクリル酸がとりわけ好ましい。
【００４５】
更に適したモノマーａ）は、例えば、ビニルスルホン酸、スチレンスルホン酸及び２−アクリルアミド−２−メチルプロパンスルホン酸（ＡＭＰＳ）等のエチレン性不飽和スルホン酸である。
【００４６】
不純物は、重合に強い影響を及ぼすことがある。特に精製されたモノマーａ）が好ましい。有用な精製方法は、ＷＯ  ２００２／０５５４６９  Ａ１、ＷＯ  ２００３／０７８３７８  Ａ１及びＷＯ  ２００４／０３５５１４  Ａ１に開示されている。適切なモノマーａ）は、ＷＯ  ２００４／０３５５１４  Ａ１によると、９９．８４６０質量％のアクリル酸、０．０９５０質量％の酢酸、０．０３３２質量％の水、０．０２０３質量％のプロピオン酸、０．０００１質量％のフルフラール、０．０００１質量％の無水マレイン酸、０．０００３質量％のジアクリル酸及び０．００５０質量％のヒドロキノンモノメチルエーテルを有する精製されたアクリル酸である。
【００４７】
重合ジアクリル酸は、熱分解に起因する残留モノマーの供給源である。過程における温度が低い場合、ジアクリル酸の濃度は重要ではなく、高濃度のジアクリル酸、すなわち５００〜１０，０００ｐｐｍを有するアクリル酸を使用することができる。
【００４８】
モノマーａ）の総量におけるアクリル酸及び／又はその塩の含有量は、好ましくは少なくとも５０ｍｏｌ％、より好ましくは少なくとも９０ｍｏｌ％、最も好ましくは少なくとも９５ｍｏｌ％である。
【００４９】
モノマーａ）の酸基は、典型的には、好ましくは２５〜８５ｍｏｌ％の程度、選好的には５０〜８０ｍｏｌ％の程度、より好ましくは６０〜７５ｍｏｌ％の程度で部分的に中和されており、ここで慣用的な中和剤を使用することができ、好ましくはアルカリ金属水酸化物、アルカリ金属酸化物、アルカリ金属炭酸塩又はアルカリ金属炭酸水素塩及びこれらの混合物である。アルカリ金属塩の代わりに、アンモニア又は有機アミン、例えばトリエタノールアミンを使用することもできる。マグネシウム、カルシウム、ストロンチウム、亜鉛又はアルミニウムの酸化物、炭酸塩、炭酸水素塩及び水酸化物を粉末、スラリー又は溶液及び上記の中和剤の任意のものとの混合物として使用することもできる。混合物の例として、アルミン酸ナトリウムの溶液があげられる。ナトリウム及びカリウムはアルカリ金属として特に好ましいが、水酸化ナトリウム、炭酸ナトリウム又は炭酸水素ナトリウム及びこれらの混合物がとりわけ好ましい。典型的には、中和は、水性溶液として、溶融体として又は好ましくはまた固体として中和剤で混合することによって達成される。例えば、５０質量％を有意に下回る含水量の水酸化ナトリウムは、２５℃超の融点を有するロウ状物質として存在しうる。この場合、高温での物質又は溶融体の断片の計量添加が可能である。
【００５０】
場合により、安定化の目的で金属イオン、例えば鉄を遮蔽する１つ以上のキレート剤をモノマー溶液又はその出発材料に加えることができる。適切なキレート剤は、例えば、アルカリ金属クエン酸塩、クエン酸、アルカリ金属酒石酸塩、アルカリ金属乳酸塩及びグリコール酸塩、三リン酸五ナトリウム、エチレンジアミン四酢酸塩、ニトリロ三酢酸、Ｔｒｉｌｏｎ（登録商標）の名称で知られている全てのキレート剤、例えばＴｒｉｌｏｎ（登録商標）Ｃ（ジエチレントリアミン五酢酸五ナトリウム）、Ｔｒｉｌｏｎ（登録商標）Ｄ（ヒドロキシエチル）−エチレンジアミン三酢酸三ナトリウム）及びＴｒｉｌｏｎ（登録商標）Ｍ（メチルグリシン二酢酸）である。
【００５１】
モノマーａ）は、典型的には重合抑制剤、好ましくはヒドロキノンモノエーテルを貯蔵の抑制剤として含む。
【００５２】
モノマー溶液は、好ましくは２５０質量ｐｐｍまで、より好ましくは１３０質量ｐｐｍ以下、最も好ましくは７０質量ｐｐｍ以下、好ましくは１０質量ｍｐｐｍ以上、より好ましくは３０質量ｐｐｍ以上、特に約５０質量ｐｐｍのヒドロキノンモノエーテルを、それぞれの場合にアクリル酸に基づいて含む（ここでアクリル酸塩もアクリル酸として数えられる）。例えば、モノマー溶液は、適切なヒドロキノンモノエーテル含有量を有するアクリル酸を使用して製造することができる。しかしヒドロキノンモノエーテルを、例えば活性炭への吸収によりモノマー溶液から除去することもできる。
【００５３】
好ましいヒドロキノンモノエーテルは、ヒドロキノンモノメチルエーテル（ＭＥＨＱ）及び／又はアルファ−トコフェロール（ビタミンＥ）である。
【００５４】
適切な架橋剤ｂ）は、架橋に適した少なくとも２つの基を有する化合物である。そのような基は、例えば、フリーラジカル機構により重合され、モノマーａ）の酸基と共有結合を形成することができるポリマー鎖及び官能基になることができる、エチレン性不飽和基である。加えて、モノマーａ）の少なくとも２つの酸基と共有結合を形成することができる多価金属イオンも、適切な架橋剤ｂ）である。
【００５５】
架橋剤ｂ）は、好ましくは、フリーラジカル機構により重合されポリマー網状構造になることができる、少なくとも２つのフリーラジカル重合性基を有する化合物である。適切な架橋剤ｂ）は、例えば、ＥＰ  ０５３０  ４３８  Ａ１に記載されているエチレングリコールジメタクリレート、ジエチレングリコールジアクリレート、ポリエチレングリコールジアクリレート、アリルメタクリレート、トリメチロールプロパントリアクリレート、トリアリルアミン、テトラアリルアンモニウムクロリド、テトラアリルオキシエタン、ＥＰ  ０  ５４７  ８４７  Ａ１、ＥＰ  ０  ５５９  ４７６  Ａ１、ＥＰ  ０  ６３２  ０６８  Ａ１、ＷＯ  ９３／２１２３７  Ａ１、ＷＯ  ２００３／１０４２９９  Ａ１、ＷＯ  ２００３／１０４３００  Ａ１、ＷＯ  ２００３／１０４３０１  Ａ１及びＤＥ  １０３  ３１  ４５０  Ａ１に記載されているジ−及びトリアクリレート、ＤＥ  １０３  ３１４  ５６  Ａ１及びＤＥ  １０３  ５５  ４０１  Ａ１に記載されている更なるエチレン性不飽和基を含む混合アクリレート、またアクリレート基又は例えばＤＥ  １９５  ４３  ３６８  Ａ１、ＤＥ  １９６  ４６  ４８４  Ａ１、ＷＯ  ９０／１５８３０  Ａ１及びＷＯ  ２００２／３２９６２  Ａ２に記載されている架橋剤混合物である。
【００５６】
適切な架橋剤ｂ）は、特に、ペンタエリトリトールトリアリルエーテル、テトラアリルオキシエタン、Ｎ，Ｎ’−メチレンビスアクリルアミド、１５回エトキシル化されたトリメチロールプロパン、ポリエチレングリコールジアクリレート、トリメチロールプロパントリアクリレート及びトリアリルアミンである。
【００５７】
とりわけ好ましい架橋剤ｂ）は、例えばＷＯ２００３／１０４３０１Ａ１に記載されている、アクリル酸又はメタクリル酸でエステル化されてジ−又はトリアクリレートを与えるポリエトキシル化及び／又はポリプロポキシル化グリセロールである。３〜１０回エトキシル化されたグリセロールのジ−及び／又はトリアクリレートが特に有利である。とりわけ好ましいものは、１〜５回エトキシル化及び／又はプロポキシル化されたグリセロールのジ−又はトリアクリレートである。最も好ましいものは、３〜５回エトキシル化及び／又はプロポキシル化されたグリセロールのトリアクリレート、特に３回エトキシル化されたグリセロールのトリアクリレートである。
【００５８】
架橋剤ｂ）の量は、それぞれの場合にモノマーａ）に基づいて、好ましくは０．０５〜１．５質量％、より好ましくは０．１〜１質量％、最も好ましくは０．３〜０．６質量％である。架橋剤ｂ）の量が増えると、遠心保持能力（ＣＲＣ）が低下し、圧力下吸収２１．０ｇ／ｃｍ2（ＡＵＬ）は、最大値を超える。
【００５９】
使用される開始剤ｃ）は、重合条件下でフリーラジカルに分解する全ての化合物、例えば、過酸化物、ヒドロペルオキシド、過酸化水素、過硫酸塩、アゾ化合物及びレドックス開始剤でありうる。水溶性開始剤の使用が好ましい。多様な開始剤の混合物、例えば過酸化水素とペルオキソ二硫酸ナトリウム又はカリウムとの混合物の使用が有利なこともある。過酸化水素とペルオキソ二硫酸ナトリウムの混合物は、任意の割合で使用することができる。
【００６０】
特に好ましい開始剤ｃ）は２，２’−アゾビス［２−（２−イミダゾリン−２−イル）プロパン］二塩酸塩及び２，２’−アゾビス［２−（５−メチル−２−イミダゾリン−２−イル）プロパン］二塩酸塩等のアゾ開始剤、２−ヒドロキシ−２−メチルプロピオフェノン及び１−［４−（２−ヒドロキシエトキシ）フェニル］−２−ヒドロキシ−２−メチル−１−プロパン−１−オン等の光開始剤、過硫酸ナトリウム／ヒドロキシメチルスルフィン酸、ペルオキソ二硫酸アンモニウム／ヒドロキシメチルスルフィン酸、過酸化水素／ヒドロキシメチルスルフィン酸、過硫酸ナトリウム／アルコルビン酸、ペルオキソ二硫酸アンモニウム／アスコルビン酸及び過酸化水素／アスコルビン酸等のレドックス開始剤、１−［４−（２−ヒドロキシエトキシ）フェニル］−２−ヒドロキシ−２−メチル−１−プロパン−１−オン等の光開始剤、並びにこれらの混合物である。しかし、使用される還元成分は、好ましくは２−ヒドロキシ−２−スルフィナト酢酸のナトリウム塩と、２−ヒドロキシ−２−スルホナト酢酸の二ナトリウム塩と、重亜硫酸ナトリウムとの混合物である。そのような混合物は、Ｂｒｕｅｇｇｏｌｉｔｅ（登録商標）ＦＦ６及びＢｒｕｅｇｇｏｌｉｔｅ（登録商標）ＦＦ７（Ｂｒｕｅｇｇｅｍａｎｎ  Ｃｈｅｍｉｃａｌｓ；  Ｈｅｉｌｂｒｏｎｎ；  Ｇｅｒｍａｎｙ）として得られる。
【００６１】
開始剤は、慣用の量、例えば、モノマーａ）に基づいて０．００１〜５質量％、好ましくは０．０１〜２質量％の量で使用される。
【００６２】
モノマーａ）と共重合可能なエチレン性不飽和モノマーｃ）の例として、アクリルアミド、メタクリルアミド、ヒドロキシエチルアクリレート、ヒドロキシエチルメタクリレート、ジメチルアミノエチルアクリレート、ジメチルアミノエチルメタクリレート、ジメチルアミノプロピルアクリレート及びジエチルアミノプロピルメタクリレートがあげられる。
【００６３】
有用な水溶性ポリマーｄ）には、ポリビニルアルコール、ポリビニルピロリドン、デンプン、デンプン誘導体、メチルセルロース又はヒドロキシエチルセルロース等の変性セルロース、ゼラチン、ポリグリコール又はポリアクリル酸、ポリエステル及びポリアミド、ポリ酪酸、ポリビニルアミン、好ましくはデンプン、デンプン誘導体及び変性セルロースが含まれる。
【００６４】
最適な作用のために、好ましい重合抑制剤は溶存酸素を要する。したがって、モノマー溶液は、不活性化により、すなわち不活性ガス、好ましくは窒素を中に流すことにより、重合前に溶存酸素を遊離させることができる。還元剤を添加することにより、溶存酸素の濃度を低減することもできる。モノマー溶液の酸素含有量は、重合前に、好ましくは１質量ｐｐｍ未満、より好ましくは０．５質量ｐｐｍ未満に低下される。
【００６５】
モノマー溶液の含水量は、好ましくは６５質量％未満、好ましくは６２質量％未満、より好ましくは６０質量％未満、最も好ましくは５８質量％未満である。
【００６６】
モノマー溶液は、好ましくは０．００２〜０．０２Ｐａ．ｓ、より好ましくは０．００４〜０．０１５Ｐａ．ｓ、最も好ましくは０．００５〜０．０１Ｐａ．ｓの動粘性係数を２０℃で有する。液滴生成における平均液滴直径は、粘性係数が上昇すると上がる。
【００６７】
モノマー溶液は、好ましくは１〜１．３ｇ／ｃｍ3、より好ましくは１．０５〜１．２５ｇ／ｃｍ3、最も好ましくは１．１〜１．２ｇ／ｃｍ3の密度を２０℃で有する。
【００６８】
モノマー溶液は、０．０２〜０．０６Ｎ／ｍ、より好ましくは０．０３〜０．０５Ｎ／ｍ、最も好ましくは０．０３５〜０．４５Ｎ／ｍの表面張力を２０℃で有する。液滴生成における平均液滴直径は、表面張力が上昇すると上がる。
【００６９】
重合
モノマー溶液は、好ましくはガス相に計量導入されて液滴を形成し、すなわち、ＷＯ２００８／０６９６３９Ａ１及びＷＯ２００８／０８６９７６Ａ１に記載されている系を使用する。液滴は液滴プレートによって生成される。
【００７０】
液滴プレートは複数の穴を有するプレートであり、液体は上から穴に入る。液滴プレート又は液体を振動させることができ、これは液滴プレートの下面の各穴において一連の理想的な単分散液滴を生成する。好ましい実施態様では、液滴プレートを動かさない。
【００７１】
穴の数及びサイズは、所望の容量及び液滴サイズに従って選択される。液滴直径は、典型的には穴の直径の１．９倍である。ここで重要なことは、液滴化される液体が穴を通過するのが急激すぎないこと及び穴での圧力低下が大きすぎないことである。さもなければ、液体は液滴化されず、むしろ液体ジェットが高い運動エネルギーのために分散（噴霧）される。穴及び穴直径１つあたりの処理量に基づくレイノルズ数は、好ましくは２０００未満、選好的には１６００未満、より好ましくは１４００未満、最も好ましくは１２００未満である。
【００７２】
液滴プレートの下面は、水に対して少なくとも６０°、より好ましくは少なくとも７５°、最も好ましくは少なくとも９０°の接触角を少なくとも部分的に有する。
【００７３】
接触角は、表面に対する液体、特に水の湿潤挙動の測度であり、従来の方法を使用して、例えばＡＳＴＭ  Ｄ  ５７２５に従って決定することができる。小さい接触角は良好な湿潤を意味し、大きい接触角は不十分な湿潤を意味する。
【００７４】
液滴プレートが、水に対して低い接触角を有する材料、例えば、ドイツ国建築材料コード番号１．４５７１を有する鋼鉄から構成され、水に対して大きな接触角を有する材料で被覆されることも可能である。
【００７５】
有用な被覆には、例えば、ペルフルオロアルコキシエチレン、ポリテトラフルオロエチレン、エチレン−クロロトリフルオロエチレンコポリマー、エチレン−テトラフルオロエチレンコポリマー及びフッ素化ポリエチレン等のフルオロポリマーが含まれる。
【００７６】
被覆を分散体として基材に適用することができ、この場合、続いて溶媒を蒸発させ、被覆を熱処理する。ポリテトラフルオロエチレンについては、これは例えばＵＳ−３，２４３，３２１に記載されている。
【００７７】
更なる被覆方法は、"Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ"（Ｕｐｄａｔｅｄ  Ｓｉｘｔｈ  Ｅｄｉｔｉｏｎ，２０００  Ｅｌｅｃｔｒｏｎｉｃ  Ｒｅｌｅａｓｅ）に"Ｔｈｉｎ  Ｆｉｌｍｓ"の見出し語で見つけられる。
【００７８】
被覆を、更に、化学ニッケルめっきの過程でニッケル層に組み込むことができる。
【００７９】
狭い液滴サイズ分布の単分散液滴の生成をもたらすのは、液滴プレートの不十分な湿潤性である。
【００８０】
液滴プレートは、好ましくは少なくとも５個、より好ましくは少なくとも２５個、最も好ましくは少なくとも３０個、好ましくは７５０個まで、より好ましくは５００個までの穴、最も好ましくは２５０個までを有する。穴の直径は、所望の液滴サイズに調整される。
【００８１】
穴の間隔は、通常１０〜５０ｍｍ、好ましくは１２〜４０ｍｍ、より好ましくは１４〜３５ｍｍ、最も好ましくは１５〜３０ｍｍである。穴の間隔が小さいと、重合液滴の集塊を生じる。
【００８２】
穴の直径は、好ましくは５０〜５００μｍ、より好ましくは１００〜３００μｍ、最も好ましくは１５０〜２５０μｍである。
【００８３】
穴を通るときのモノマー溶液の温度は、好ましくは５〜８０℃、より好ましくは１０〜７０℃、最も好ましくは３０〜６０℃である。
【００８４】
ガスは反応チャンバ中を流れる。担体ガスは、モノマー溶液の自由落下液滴、すなわち上から下方向と並流して反応チャンバ中を運ばれる。１回通過後、ガスは好ましくは、少なくとも部分的に、好ましくは少なくとも５０％の程度、より好ましくは少なくとも７５％の程度で反応チャンバの中に循環ガスとして再循環される。典型的には、担体ガスの一部は、それぞれの通過の後、好ましくは１０％まで、より好ましくは３％まで、最も好ましくは１％まで排出される。
【００８５】
担体ガスの酸素含有量は、好ましくは０．５〜１５容量％、より好ましくは１〜１０容量％、最も好ましくは２〜７質量％である。
【００８６】
酸素と同様、担体ガスは好ましくは窒素を含む。ガスの窒素含有量は、好ましくは少なくとも８０容量％、より好ましくは少なくとも９０容量％、最も好ましくは少なくとも９５容量％である。他の可能な担体ガスは、二酸化炭素、アルゴン、キセノン、クリプトン、ネオン、ヘリウムから選択することができる。担体ガスの任意の混合物を使用することができる。担体ガスを水及び／又はアクリル酸蒸気で装填することもできる。
【００８７】
ガス速度は、反応チャンバ中の流れが向けられているように、例えば、一般的な流れの方向に対して対流がないように調整され、０．１〜２．５ｍ／ｓ、好ましくは０．３〜１．５ｍ／ｓ、より好ましくは０．５〜１．２ｍ／ｓ、さらにより好ましくは０．６〜１．０ｍ／ｓ、最も好ましくは０．７〜０．９ｍ／ｓである。
【００８８】
ガス入口温度は、ガス出口温度、すなわちガスが反応チャンバを出る温度が９０〜１５０℃、好ましくは１００〜１４０℃、より好ましくは１０５〜１３５℃、さらにより好ましくは１１０〜１３０℃、最も好ましくは１１５〜１２５℃であるように制御される。
【００８９】
吸水性ポリマー粒子を３つの部類に分けることができる。１型の吸水性ポリマー粒子は１つの空洞を有する粒子であり、２型の吸水性ポリマー粒子は２つ以上の空洞を有する粒子であり、３型の吸水性ポリマー粒子は目に見える空洞のない固体粒子である。
【００９０】
吸水性ポリマー粒子の形態は、重合の際の反応条件により制御することができる。１つの空洞の粒子を多量に有する吸水性ポリマー粒子（１型）は、低いガス速度及び高いガス出口温度を使用して製造することができる。２つ以上の空洞の粒子を多量に有する吸水性ポリマー粒子（２型）は、高いガス速度及び低いガス出口温度を使用して製造することができる。
【００９１】
２つ以上の空洞を有する吸水性ポリマー粒子（２型）は、改善された機械的安定性を示す。
【００９２】
反応は高圧下又は減圧下で実施することができ、好ましくは、大気圧に対して１００ｍｂａｒまでの減圧である。
【００９３】
反応オフガス、すなわち反応チャンバから出るガスを例えば熱交換器で冷却することができる。これは水及び未変換モノマーａ）を凝縮する。次に反応オフガスを少なくとも部分的に再加熱し、循環ガスとして反応チャンバ中に再循環することができる。反応オフガスの一部を排出し、新鮮なガスと代えることができ、この場合、反応オフガスに存在する水及び未変換モノマーａ）を取り出し、再循環することができる。
【００９４】
特に好ましいものは、熱統合系（thermally integrated system）であり、すなわちオフガスの冷却における廃熱の一部が、循環ガスを加熱するのに使用される。
【００９５】
反応器をトレース加熱することができる。この場合、トレース加熱は、壁温度が反応器内部温度よりも少なくとも５℃高くなる及び反応器壁での凝縮が確実に防止されるように調整される。
【００９６】
熱後処理
液滴化重合により得られる吸水性ポリマー粒子における残留モノマーを、ガス流の存在下での熱後処理により除去することができる。残留モノマーを、比較的高い温度及び比較的長い滞留時間でより良好に除去することができる。ここで重要なことは、吸水性ポリマー粒子が乾燥し過ぎないことである。過剰に乾燥した粒子では、残留モノマーはほんの僅かしか減少しない。含水量の増加が大きすぎると、吸水性ポリマー粒子のケーキング傾向が強まる。吸水性ポリマー粒子が熱後処理の際に急激に乾燥し過ぎないために、シャル（shall）中のガス流は予め蒸気を含む。
【００９７】
熱後処理は、内部及び／又は外部流動床により実施することができる。内部流動床は、液滴化重合の生成物が反応チャンバの底部の流動床に蓄積されることを意味する。
【００９８】
流動状態では、ポリマー粒子の運動エネルギーは、ポリマー粒子間の凝集又は接着電位よりも大きい。
【００９９】
流動状態は、流動床により達成することができる。この床では、吸水性ポリマー粒子に向かって上向きの流れがあり、それによって粒子は流動床を形成する。流動床の高さは、ガス率及びガス速度により、すなわち流動床の圧力低下（ガスの運動エネルギー）を介して調整される。
【０１００】
流動床のガス流の速度は、好ましくは０．５〜２．５ｍ／ｓ、より好ましくは０．６〜１．５ｍ／ｓ、最も好ましくは０．７〜１．０ｍ／ｓである。
【０１０１】
本発明のより好ましい実施態様において、熱後処理は、移動混合ツールを有する外部混合機、好ましくはスクリュー混合機、ディスク混合機、スクリューベルト混合機及びパドル混合機等の横型混合機により実施される。適切な混合物は、例えば、Ｂｅｃｋｅｒシャベル混合機（Ｇｅｂｒ．Ｌｏｅｄｉｇｅ  Ｍａｓｃｈｉｎｅｎｂａｕ  ＧｍｂＨ；Ｐａｄｅｒｂｏｒｎ；Ｇｅｒｍａｎｙ）、Ｎａｒａパドル混合機（ＮＡＲＡ  Ｍａｃｈｉｎｅｒｙ  Ｅｕｒｏｐｅ；Ｆｒｅｃｈｅｎ；Ｇｅｒｍａｎｙ）、Ｐｆｌｕｇｓｃｈａｒ（登録商標）すき刃混合機（Ｇｅｂｒ．Ｌｏｅｄｉｇｅ  Ｍａｓｃｈｉｎｅｎｂａｕ  ＧｍｂＨ；Ｐａｄｅｒｂｏｒｎ；Ｇｅｒｍａｎｙ）、Ｖｒｉｅｃｏ−Ｎａｕｔａ  Ｃｏｎｔｉｎｕｏｕｓ  Ｍｉｘｅｒｓ（Ｈｏｓｏｋａｗａ  Ｍｉｃｒｏｎ  ＢＶ；Ｄｏｅｔｉｎｃｈｅｍ；ｔｈｅ  Ｎｅｔｈｅｒｌａｎｄｓ）、Ｐｒｏｃｅｓｓａｌｌ  Ｍｉｘｍｉｌｌ  Ｍｉｘｅｒｓ（Ｐｒｏｃｅｓｓａｌｌ  Ｉｎｃｏｒｐｏｒａｔｅｄ；Ｃｉｎｃｉｎｎａｔｉ；Ｕ．Ｓ．Ａ．）及びＲｕｂｅｒｇ連続流混合機（Ｇｅｂｒｕｅｄｅｒ  Ｒｕｂｅｒｇ  ＧｍｂＨ  ＆  Ｃｏ  ＫＧ，  Ｎｉｅｈｅｉｍ，  Ｇｅｒｍａｎｙ）である。Ｒｕｂｅｒｇ連続流混合機、Ｂｅｃｋｅｒシャベル混合機及びＰｆｌｕｇｓｃｈａｒ（登録商標）すき刃混合機が好ましい。
【０１０２】
熱後処理の際の吸水性ポリマー粒子の水分含有量は、好ましくは３〜５０質量％、より好ましくは６〜３０質量％、最も好ましくは８〜２０質量％である。
【０１０３】
熱後処理の際の吸水性ポリマー粒子の温度は、好ましくは６０〜１４０℃、より好ましくは７０〜１２５℃、とりわけ８０〜１１０℃である。
【０１０４】
熱後処理に使用される混合機における平均滞留時間は、好ましくは１０〜１２０分間、より好ましくは１５〜９０分間、最も好ましくは２０〜６０分間である。
【０１０５】
ガスの蒸気含有量は、好ましくは乾燥ガス１ｋｇあたり０．０１〜１ｋｇ、より好ましくは乾燥ガス１ｋｇあたり０．０５〜０．５ｋｇ、最も好ましくは乾燥ガス１ｋｇあたり０．１〜０．２５ｋｇである。
【０１０６】
熱後処理は、非連続式外部混合機又は連続式外部混合機により実施することができる。
【０１０７】
非連続式外部混合機に使用されるガスの量は、それぞれの場合において吸水性ポリマー粒子１ｋｇに基づき、好ましくは０．０１〜５Ｎｍ3／ｈ、より好ましくは０．０５〜２Ｎｍ3／ｈ、最も好ましくは０．１〜０．５Ｎｍ3／ｈである。
【０１０８】
連続式外部混合機に使用されるガスの量は、それぞれの場合において吸水性ポリマー粒子の処理量１ｋｇ／ｈに基づき、好ましくは０．０１〜５Ｎｍ3／ｈ、より好ましくは０．０５〜２Ｎｍ3／ｈ、最も好ましくは０．１〜０．５Ｎｍ3／ｈである。
【０１０９】
ガスの他の構成成分は、好ましくは窒素、二酸化炭素、アルゴン、キセノン、クリプトン、ネオン、ヘリウム、空気又は空気／窒素混合物、より好ましくは窒素又は１０質量％未満の酸素を含む空気／窒素混合物である。酸素は変色を引き起こすことがある。
【０１１０】
後架橋
吸水性ポリマー粒子は、好ましくは特性の更なる改善のために後架橋される。
【０１１１】
後架橋剤は、ポリマー粒子のカルボキシレート基と少なくとも２つの共有結合を形成することができる基を含む化合物である。適切な化合物は、例えば、ＥＰ  ０  ０８３  ０２２  Ａ２、ＥＰ  ０  ５４３  ３０３  Ａ１及びＥＰ  ０  ９３７  ７３６  Ａ２に記載の多官能価アミン、多官能価アミドアミン、多官能価エポキシド、ＤＥ  ３３  １４  ０１９  Ａ１、ＤＥ  ３５  ２３  ６１７  Ａ１及びＥＰ  ０  ４５０  ９２２  Ａ２に記載の二官能価又は多官能価アルコール又はＤＥ  １０２  ０４  ９３８  Ａ１及びＵＳ６，２３９，２３０に記載のβ−ヒドロキシアルキルアミドである。
【０１１２】
多官能ポリマー後架橋剤の例として、ポリビニルアミン、ポリアミドアミン及びポリビニルアルコールがあげられる。
【０１１３】
加えて、適切な架橋剤として、ＤＥ  ４０  ２０  ７８０  Ｃ１は環状炭酸エステルを記載し、ＤＥ  １９８  ０７  ５０２  Ａ１は２−オキサゾリドン及び２−ヒドロキシエチル−２−オキサゾリドン等のその誘導体を記載し、ＤＥ  １９８  ０７  ９９２  Ｃ１はビス−及びポリ−２−オキサゾリジノンを記載し、ＤＥ  １９８  ５４  ５７３  Ａ１は２−オキソテトラヒドロ−１，３−オキサジン及びその誘導体を記載し、ＤＥ  １９８  ５４  ５７４  Ａ１はＮ−アシル−２−オキサゾリドンを記載し、ＤＥ  １０２  ０４  ９３７  Ａ１は環状尿素を記載し、ＤＥ  １０３  ３４  ５８４  Ａ１は二環式アミドアセタールを記載し、ＥＰ  １  １９９  ３２７  Ａ２はオキセタン及び環状尿素を記載し、ＷＯ  ２００３／３１４８２  Ａ１はモルホリン−２，３−ジオン及びその誘導体を記載する。
【０１１４】
特に好ましい後架橋剤は、炭酸エチレン、プロピレングリコールと１，４−ブタンジオールの混合物、１，３−プロパンジオール、１，３−プロパンジオールと１，４−ブタンジオールの混合物、エチレングリコールジグリシジルエーテル及びポリアミドとエピクロロヒドリンの反応生成物である。
【０１１５】
とりわけ好ましい後架橋剤は、２−ヒドロキシエチル−２−オキサゾリドン、２−オキサゾリドン及び１，３−プロパンジオールである。
【０１１６】
加えて、ＤＥ  ３７  １３  ６０１  Ａ１に記載されている、追加の重合可能なエチレン性不飽和基を含む後架橋剤も使用することができる。
【０１１７】
架橋剤の量は、それぞれの場合にポリマーに基づいて、好ましくは０．００１〜２質量％、より好ましくは０．０２〜１質量％、最も好ましくは０．０５〜０．２質量％である。
【０１１８】
多価カチオンは、後架橋の前、間又は後に、後架橋剤に加えて粒子表面に好ましく適用される。
【０１１９】
多価カチオンは、例えば、亜鉛、マグネシウム、カルシウム、鉄及びストロンチウムのカチオン等の二価カチオン、アルミニウム、鉄、クロム、希土類及びマンガンのカチオン等の三価カチオン、チタン及びジルコニウムのカチオン等の四価カチオン、またこれらの混合物である。可能な対イオンは、塩化物、臭化物、硫酸塩、硫酸水素塩、炭酸塩、炭酸水素塩、硝酸塩、水酸化物、リン酸塩、リン酸水素、リン酸二水素、並びに酢酸塩、グリコール酸塩、酒石酸塩、ギ酸塩、プロピオン酸塩及び乳酸塩等のカルボン酸塩、またこれらの混合物である。硫酸アルミニウム、酢酸アルミニウム及び乳酸アルミニウムが好ましい。
【０１２０】
金属塩の他に、ポリアミン及び／又はポリマーアミンを多価カチオンとして使用することもできる。単一の金属塩、並びに上記の金属塩及び／又はポリアミンの任意の混合物を使用することができる。
【０１２１】
使用される多価カチオンの量は、例えば、それぞれの場合にポリマーに基づいて０．００１〜１．５質量％、好ましくは０．００５〜１質量％、より好ましくは０．０２〜０．８質量％である。
【０１２２】
後架橋は、典型的には、後架橋剤の溶液がヒドロゲル又は乾燥ポリマー粒子に噴霧されるように実施される。噴霧後、後架橋剤で被覆されたポリマー粒子は熱乾燥され、冷却され、後架橋反応は、乾燥の前又は間のいずれかにおいて実施することができる。
【０１２３】
後架橋剤の溶液の噴霧は、好ましくは、スクリュー混合機、ディスク混合機及びパドル混合機等の移動混合ツールを有する混合機により実施される。適切な混合機は、例えば、横型Ｐｆｌｕｇｓｃｈａｒ（登録商標）すき刃混合機（Ｇｅｂｒ．Ｌｏｅｄｉｇｅ  Ｍａｓｃｈｉｎｅｎｂａｕ  ＧｍｂＨ；Ｐａｄｅｒｂｏｒｎ；Ｇｅｒｍａｎｙ）、Ｖｒｉｅｃｏ−Ｎａｕｔａ  Ｃｏｎｔｉｎｕｏｕｓ  Ｍｉｘｅｒｓ（Ｈｏｓｏｋａｗａ  Ｍｉｃｒｏｎ  ＢＶ；Ｄｏｅｔｉｎｃｈｅｍ；ｔｈｅ  Ｎｅｔｈｅｒｌａｎｄｓ）、Ｐｒｏｃｅｓｓａｌｌ  Ｍｉｘｍｉｌｌ  Ｍｉｘｅｒｓ（Ｐｒｏｃｅｓｓａｌｌ  Ｉｎｃｏｒｐｏｒａｔｅｄ；Ｃｉｎｃｉｎｎａｔｉ；ＵＳ）及びＲｕｂｅｒｇ連続流混合機（Ｇｅｂｒｕｅｄｅｒ  Ｒｕｂｅｒｇ  ＧｍｂＨ  ＆  Ｃｏ  ＫＧ，Ｎｉｅｈｅｉｍ，Ｇｅｒｍａｎｙ）である。Ｒｕｂｅｒｇ連続流混合機及び横型Ｐｆｌｕｇｓｃｈａｒ（登録商標）すき刃混合機が好ましい。後架橋剤溶液を流動床に噴霧することもできる。
【０１２４】
外部混合機又は外部流動床が熱後処理に使用される場合、後架橋剤の溶液を、外部混合機又は外部流動床に噴霧することもできる。
【０１２５】
後架橋剤は、典型的には水溶液として使用される。非水性溶媒を添加して、ポリマー粒子への後架橋剤の侵入度を調整することができる。
【０１２６】
熱乾燥は、好ましくは接触乾燥機、より好ましくはパドル乾燥機、最も好ましくはディスク乾燥機で実施される。適切な乾燥機は、例えば、Ｈｏｓｏｋａｗａ  Ｂｅｐｅｘ（登録商標）横型パドル乾燥機（Ｈｏｓｏｋａｗａ  Ｍｉｃｒｏｎ  ＧｍｂＨ；Ｌｅｉｎｇａｒｔｅｎ；Ｇｅｒｍａｎｙ）、Ｈｏｓｏｋａｗａ  Ｂｅｐｅｘ（登録商標）ディスク乾燥機（Ｈｏｓｏｋａｗａ  Ｍｉｃｒｏｎ  ＧｍｂＨ；Ｌｅｉｎｇａｒｔｅｎ；Ｇｅｒｍａｎｙ）、Ｈｏｌｏ−Ｆｌｉｔｅ（登録商標）乾燥機（Ｍｅｔｓｏ  Ｍｉｎｅｒａｌｓ  Ｉｎｄｕｓｔｒｉｅｓ  Ｉｎｃ．；Ｄａｎｖｉｌｌｅ；Ｕ．Ｓ．Ａ．）及びＮａｒａパドル乾燥機（ＮＡＲＡ  Ｍａｃｈｉｎｅｒｙ  Ｅｕｒｏｐｅ；Ｆｒｅｃｈｅｎ；Ｇｅｒｍａｎｙ）である。Ｎａｒａパドル乾燥機及び多官能価エポキシドを使用する場合はＨｏｌｏ−Ｆｌｉｔｅ（登録商標）乾燥機が好ましい。更に、流動床乾燥機を使用することもできる。
【０１２７】
乾燥は、混合機自体により、ジャケットを加熱することにより又は温風を吹き込むことにより実施することができる。同じように適しているものは、下流乾燥機、例えば、棚段乾燥機、回転式チューブオーブン（rotary tube oven）又は加熱式スクリュー（heatable screw）である。流動床乾燥機で混合及び乾燥するのが特に有利である。
【０１２８】
好ましい乾燥温度は、５０〜２２０℃、好ましくは１００〜１８０℃、より好ましくは１２０〜１６０℃、最も好ましくは１３０〜１５０℃である。反応混合機又は乾燥機におけるこの温度での好ましい滞留時間は、好ましくは少なくとも１０分間、より好ましくは少なくとも２０分間、最も好ましくは少なくとも３０分間、典型的には最大で６０分間である。
【０１２９】
熱乾燥後にポリマー粒子を冷却するのが好ましい。冷却は、好ましくは接触冷却器、より好ましくはパドル冷却器、最も好ましくはディスク冷却器で実施される。適切な冷却器は、例えば、Ｈｏｓｏｋａｗａ  Ｂｅｐｅｘ（登録商標）横型パドル冷却器（Ｈｏｓｏｋａｗａ  Ｍｉｃｒｏｎ  ＧｍｂＨ；Ｌｅｉｎｇａｒｔｅｎ；Ｇｅｒｍａｎｙ）、Ｈｏｓｏｋａｗａ  Ｂｅｐｅｘ（登録商標）ディスク冷却器（Ｈｏｓｏｋａｗａ  Ｍｉｃｒｏｎ  ＧｍｂＨ；Ｌｅｉｎｇａｒｔｅｎ；Ｇｅｒｍａｎｙ）、Ｈｏｌｏ−Ｆｌｉｔｅ（登録商標）冷却器（Ｍｅｔｓｏ  Ｍｉｎｅｒａｌｓ  ＩｎｄｕｓｔｒｉｅｓＩｎｃ．；Ｄａｎｖｉｌｌｅ；Ｕ．Ｓ．Ａ．）及びＮａｒａパドル冷却器（ＮＡＲＡ  Ｍａｃｈｉｎｅｒｙ  Ｅｕｒｏｐｅ；Ｆｒｅｃｈｅｎ；Ｇｅｒｍａｎｙ）である。更に、流動床冷却器を使用することもできる。
【０１３０】
冷却器において、ポリマー粒子は、２０〜１５０℃、好ましくは４０〜１２０℃、より好ましくは６０〜１００℃、最も好ましくは７０〜９０℃で冷却される。特に接触冷却器が使用される場合、温水を使用する冷却が好ましい。
【０１３１】
被覆
特性を改善するために、吸水性ポリマー粒子を被覆及び／又は場合により加湿することができる。熱後処理に使用される内部流動床、外部流動床及び／又は外部混合機、及び／又は別個の被覆機（混合機）を吸水性ポリマー粒子の被覆に使用することができる。更に、冷却器及び／又は別個の被覆機（混合機）を、後架橋された吸水性ポリマー粒子の被覆／加湿に使用することができる。取得挙動を制御する及び透過性（ＳＦＣ又はＧＢＰ）を改善するのに適した被覆は、例えば、水溶性金属塩等の無機不活性物質、有機ポリマー、カチオン性ポリマー及び多価金属カチオンである。色安定性を改善するのに適した被覆は、例えば、還元剤及び酸化防止剤である。塵結合に適した被覆は、例えば、ポリオールである。ポリマー粒子の望ましくないケーキング傾向に対する適切な被覆は、例えば、Ａｅｒｏｓｉｌ（登録商標）２００等のヒュームドシリカ及びＳｐａｎ（登録商標）２０等の界面活性剤である。好ましい被覆は、一酢酸アルミニウム、硫酸アルミニウム、乳酸アルミニウム、Ｂｒｕｅｇｇｏｌｉｔｅ（登録商標）ＦＦ７及びＳｐａｎ（登録商標）２０である。
【０１３２】
適切な無機不活性物質は、モンモリロナイト、カオリナイト及びタルク等のケイ酸塩、ゼオライト、活性炭、ポリケイ酸、炭酸マグネシウム、炭酸カルシウム、リン酸カルシウム、硫酸バリウム、酸化アルミニウム、二酸化チタン及び酸化鉄（ＩＩ）である。ポリケイ酸の使用が好ましく、これは製造様式に従って沈降シリカとヒュームドシリカに分けられる。２つの変種は、それぞれＳｉｌｉｃａ  ＦＫ、Ｓｉｐｅｒｎａｔ（登録商標）、Ｗｅｓｓａｌｏｎ（登録商標）（沈降シリカ）及びＡｅｒｏｓｉｌ（登録商標）（ヒュームドシリカ）の名称で市販されている。無機不活性物質を、水溶液若しくは水混和性分散体中又は物質中の分散体として使用することができる。
【０１３３】
吸水性ポリマー粒子が無機不活性物質で被覆される場合、使用される無機不活性物質の量は、吸水性ポリマー粒子に基づいて、好ましくは０．０５〜５質量％、より好ましくは０．１〜１．５質量％、最も好ましくは０．３〜１質量％である。
【０１３４】
適切な有機ポリマーは、ポリ塩化ビニル等のポリアルキルメタクリレート若しくは熱可塑性樹脂、ポリエチレン若しくはポリプロピレンベースのロウ、ポリアミド又はポリテトラフルオロエチレンである。他の例として、スチレン−イソプレン−スチレンブロックコポリマー又はスチレン−ブタジエン−スチレンブロックコポリマーもあげられる。
【０１３５】
適切なカチオン性ポリマーは、ポリアルキレンポリアミン、ポリアクリルアミドのカチオン性誘導体、ポリエチレンイミン及びポリ第四級アミンである。
【０１３６】
ポリ第四級アミンは、例えば、ヘキサメチレンジアミンとジメチルアミンとエピクロロヒドリンの縮合物、ジメチルアミンとエピクロロヒドリンの縮合物、ヒドロキシエチルセルロースとジアリルジメチルアンモニウムクロリドのコポリマー、アクリルアミドとα−メタクリロイルオキシエチルトリメチルアンモニウムクロリドのコポリマー、ヒドロキシエチルセルロースとエピクロロヒドリンとトリメチルアミンの縮合物、ジアリルジメチルアンモニウムクロリドのホモポリマー及びエピクロロヒドリンとアミドアミンの付加物である。加えて、ポリ第四級アミンは、硫酸ジメチルを、ポリエチレンイミン、ビニルピロリドンとジメチルアミノエチルメタクリレートとのコポリマー又はエチルメタクリレートとジエチルアミノエチルメタクリレートとのコポリマー等のポリマーと反応させて得ることができる。ポリ第四級アミンは、広範囲の分子量で入手可能である。
【０１３７】
しかし、エピクロロヒドリンとポリアミドアミンの付加物等の、それ自体で網状構造を形成可能な試薬又はポリエポキシド、多官能価エステル、多官能価酸若しくは多官能価（メタ）アクリレートと組み合わせたポリアミン若しくはポリイミン等の、添加した架橋剤と反応可能なカチオン性ポリマーの適用のいずれかによって、粒子表面にカチオン性ポリマーを生成することもできる。
【０１３８】
ポリエチレンイミン、ポリアリルアミン及びポリリシン等の、第一級又は第二級アミノ基を有する全ての多官能価アミンを使用することができる。噴霧される液体は、好ましくは少なくとも１つのポリアミン、例えばポリビニルアミン又は部分的に加水分解されたポリビニルホルムアミドを含む。
【０１３９】
カチオン性ポリマーを、水溶液又は水混和性溶媒中の溶液として、水溶液若しくは水混和性分散体中又は物質中の分散体として使用することができる。
【０１４０】
吸水性ポリマー粒子がカチオン性ポリマーで被覆される場合、吸水性ポリマー粒子に基づいたカチオン性ポリマーの使用量は、通常、０．００１質量％以上、典型的には０．０１質量％以上、好ましくは０．１〜１５質量％、より好ましくは０．５〜１０質量％、最も好ましくは１〜５質量％である。
【０１４１】
適切な多価金属カチオンは、Ｍｇ2+、Ｃａ2+、Ａｌ3+、Ｓｃ3+、Ｔｉ4+、Ｍｎ2+、Ｆｅ2+/3+、Ｃｏ2+、Ｎｉ2+、Ｃｕ+/2+、Ｚｎ2+、Ｙ3+、Ｚｒ4+、Ａｇ+、Ｌａ3+、Ｃｅ4+、Ｈｆ4+及びＡｕ+/3+であり、好ましい金属カチオンは、Ｍｇ2+、Ｃａ2+、Ａｌ3+、Ｔｉ4+、Ｚｒ4+及びＬａ3+であり、特に好ましい金属カチオンは、Ａｌ3+、Ｔｉ4+及びＺｒ4+である。金属カチオンを単独又は互いの混合物で使用することができる。記述された金属カチオンに適した金属塩は、使用される溶媒に十分な可溶性を有する全てのものである。特に適した金属塩は、塩化物、水酸化物、炭酸塩、硝酸塩及び硫酸塩等の、弱錯化アニオンを有する。金属塩は、好ましくは溶液として又は安定した水性コロイド分散体として使用される。金属塩に使用される溶媒は、水、アルコール、ジメチルホルムアミド、ジメチルスルホキシド及びこれらの混合物でありうる。水及び水／メタノール、水／イソプロパノール、水／１，３−プロパンジオール、水／１，２−プロパンジオール／１，４−ブタンジオール若しくは水／プロピレングリコール等の水／アルコール混合物が特に好ましい。
【０１４２】
吸水性ポリマー粒子が多価金属カチオンで被覆される場合、使用される多価金属カチオンの量は、吸水性ポリマー粒子に基づいて、好ましくは０．０５〜５質量％、より好ましくは０．１〜１．５質量％、最も好ましくは０．３〜１質量％である。
【０１４３】
適切な還元剤は、例えば、亜硫酸ナトリウム、亜硫酸水素ナトリウム（重亜硫酸ナトリウム）、亜ジチオン酸ナトリウム、スルフィン酸及びその塩、アルコルビン酸、次亜リン酸ナトリウム、亜リン酸ナトリウム、並びにホスフィン酸及びその塩である。しかし次亜リン酸の塩、例えば次亜リン酸ナトリウム、スルフィン酸の塩、例えば２−ヒドロキシ−２−スルフィナト酢酸の二ナトリウム塩及びアルデヒドの付加物、例えば２−ヒドロキシ−２−スルホナト酢酸の二ナトリウム塩が好ましい。しかし、使用される還元剤は、２−ヒドロキシ−２−スルフィナト酢酸のナトリウム塩と、２−ヒドロキシ−２−スルホナト酢酸の二ナトリウム塩と、重亜硫酸ナトリウムとの混合物でありうる。そのような混合物は、Ｂｒｕｅｇｇｏｌｉｔｅ（登録商標）ＦＦ６及びＢｒｕｅｇｇｏｌｉｔｅ（登録商標）ＦＦ７（Ｂｒｕｅｇｇｅｍａｎｎ  Ｃｈｅｍｉｃａｌｓ；Ｈｅｉｌｂｒｏｎｎ；Ｇｅｒｍａｎｙ）として得られる。
【０１４４】
還元剤は、典型的には適切な溶媒中、好ましくは水中で溶液の形態で使用される。還元剤を純粋な物質として使用することができる又は上記の還元剤の任意の混合物を使用することができる。
【０１４５】
吸水性ポリマー粒子が還元剤で被覆される場合、使用される還元剤の量は、吸水性ポリマー粒子に基づいて、好ましくは０．０１〜５質量％、より好ましくは０．０５〜２質量％、最も好ましくは０．１〜１質量％である。
【０１４６】
適切なポリオールは、４００〜２００００ｇ／ｍｏｌの分子量を有するポリエチレングリコール、ポリグリセロール、トリメチロールプロパン等の３〜１００回エトキシル化されたポリオール、グリセロール、ソルビトール及びネオペンチルグリコールである。特に適切なポリオールは、７〜２０回エトキシル化されたグリセロール又はトリメチロールプロパン、例えば、Ｐｏｌｙｏｌ  ＴＰ  ７０（登録商標）（Ｐｅｒｓｔｏｒｐ  ＡＢ，Ｐｅｒｓｔｏｒｐ，Ｓｗｅｄｅｎ）である。後者は、吸水性ポリマー粒子の水性抽出物の表面張力をほんの僅かしか低下しないため、特に有利である。ポリオールは、好ましくは水溶液又は水混和性溶媒中の溶液として使用される。
【０１４７】
吸水性ポリマー粒子がポリオールで被覆される場合、ポリオールの使用量は、吸水性ポリマー粒子に基づいて、好ましくは０．００５〜２質量％、より好ましくは０．０１〜１質量％、最も好ましくは０．０５〜０．５質量％である。
【０１４８】
被覆は、好ましくはスクリュー混合機、ディスク混合機、パドル混合機及びドラム被覆機等の移動混合ツールを有する混合機により実施される。適切な混合機は、例えば、横型Ｐｆｌｕｇｓｃｈａｒ（登録商標）すき刃混合機（Ｇｅｂｒ．Ｌｏｅｄｉｇｅ  Ｍａｓｃｈｉｎｅｎｂａｕ  ＧｍｂＨ；Ｐａｄｅｒｂｏｒｎ；Ｇｅｒｍａｎｙ）、Ｖｒｉｅｃｏ−Ｎａｕｔａ  Ｃｏｎｔｉｎｕｏｕｓ  Ｍｉｘｅｒｓ（Ｈｏｓｏｋａｗａ  Ｍｉｃｒｏｎ  ＢＶ；Ｄｏｅｔｉｎｃｈｅｍ；ｔｈｅ  Ｎｅｔｈｅｒｌａｎｄｓ）、Ｐｒｏｃｅｓｓａｌｌ  Ｍｉｘｍｉｌｌ  Ｍｉｘｅｒｓ（Ｐｒｏｃｅｓｓａｌｌ  Ｉｎｃｏｒｐｏｒａｔｅｄ；Ｃｉｎｃｉｎｎａｔｉ；ＵＳ）及びＲｕｂｅｒｇ連続流混合機（Ｇｅｂｒｕｅｄｅｒ  Ｒｕｂｅｒｇ  ＧｍｂＨ  ＆  Ｃｏ  ＫＧ，Ｎｉｅｈｅｉｍ，Ｇｅｒｍａｎｙ）である。更に、流動床を混合に使用することもできる。
【０１４９】
集塊
吸水性ポリマー粒子を更に選択的に集塊することができる。集塊は、重合、熱後処理、後架橋又は被覆の後で生じうる。
【０１５０】
有用な集塊助剤には、水及びアルコール、テトラヒドロフラン及びアセトン等の水混和性有機溶媒が含まれ、さらに水溶性ポリマーを使用することができる。
【０１５１】
集塊では、集塊助剤を含む溶液が吸水性ポリマー粒子に噴霧される。溶液の噴霧は、例えば、スクリュー混合機、パドル混合機、ディスク混合機、すき刃混合機及びシャベル混合機等の移動混合手段を有する混合機で実施することができる。有用な混合機には、例えば、Ｌｏｅｄｉｇｅ（登録商標）混合機、Ｂｅｐｅｘ（登録商標）混合機、Ｎａｕｔａ（登録商標）混合機、Ｐｒｏｃｅｓｓａｌｌ（登録商標）混合機及びＳｃｈｕｇｉ（登録商標）混合機が含まれる。縦型混合機が好ましい。流動床装置が特に好ましい。
【０１５２】
熱後処理、後架橋及び場合により被覆の組み合わせ
本発明の好ましい実施態様において、熱後処理及び後架橋の工程は１つの方法工程に組み合わされる。そのような組み合わせは、最終生成物に残留後架橋剤の危険性を有することなく、極めて反応性の高い後架橋剤の使用を可能にする。低価格の装置の使用も可能にし、更にこの方法を低温で実施することができる。これは費用効率が高く、熱劣化による最終生成物の変色及び性能特性の損失を回避する。
【０１５３】
この特に好ましい実施態様における後架橋剤は、エポキシド、アジリジン、多官能価エポキシド及び多官能価アジリジンから選択される。例として、エチレングリコールジグリシジルエーテル、プロピレングリコールジグリシジルエーテル、ポリエチレングリコールジグリシジルエーテル、ポリグリセロールポリグリシジルエーテル、グリセロールポリグリシジルエーテル、ソルビトールポリグリシジルエーテル、ペンタエリトリトールポリグリシジルエーテルがあげられる。そのような化合物は、例えば商標名Ｄｅｎａｃｏｌ（登録商標）（Ｎａｇａｓｅ  ＣｈｅｍｔｅＸ  Ｃｏｒｐｏｒａｔｉｏｎ，Ｏｓａｋａ，Ｊａｐａｎ）で入手可能である。これらの化合物は、１６０℃未満の生成物温度で吸水性ポリマーのカルボキシレート基と反応し予め架橋を形成する。
【０１５４】
混合機は、熱後処理のセクションで引用された装置の選択肢のいずれかから選択することができる。Ｒｕｂｅｒｇ連続流混合機、Ｂｅｃｋｅｒシャベル混合機及びＰｆｌｕｇｓｃｈａｒ（登録商標）すき刃混合機が好ましい。
【０１５５】
この特に好ましい実施態様では、後架橋溶液が、撹拌下で吸水性ポリマー粒子に噴霧される。混合機内の吸水性ポリマー粒子の温度は、少なくとも６０℃、好ましくは少なくとも８０℃、より好ましくは少なくとも９０℃、最も好ましくは少なくとも１００℃、好ましくは１６０℃以下、より好ましくは１４０℃以下、最も好ましくは１１５℃以下である。熱後処理及び後架橋は、熱後処理のセクションで引用された水分含有量を有するガス流の存在下で実施される。
【０１５６】
熱後処理／後架橋に続いて、吸水性ポリマー粒子を所望の水分レベルに乾燥し、この工程には、後架橋のセクションで引用された任意の乾燥機を選択することができる。しかし、この特に好ましい実施態様では乾燥のみ達成される必要があるため、加熱スクリュー乾燥機等の簡素で低価格の加熱接触乾燥機、例えばＨｏｌｏ−Ｆｌｉｔｅ（登録商標）乾燥機（Ｍｅｔｓｏ  Ｍｉｎｅｒａｌｓ  Ｉｎｄｕｓｔｒｉｅｓ  Ｉｎｃ．；Ｄａｎｖｉｌｌｅ；Ｕ．Ｓ．Ａ．）を使用することができる。あるいは、流動床を使用することができる。生成物が予め決定された少ない滞留時間で乾燥される必要がある場合、トーラスディスク乾燥機又はパドル乾燥機、例えば、乾燥の際に生成物温度が１６０℃を超える必要がない、好ましくは１５０℃を超える必要がない、より好ましくは１４０℃を超える必要がない、最も好ましくは９０〜１３５℃であるので、低圧流又は加熱液体用に設計及び操作されるＮａｒａパドル乾燥機（ＮＡＲＡ  Ｍａｃｈｉｎｅｒｙ  Ｅｕｒｏｐｅ；Ｆｒｅｃｈｅｎ；Ｇｅｒｍａｎｙ）を使用することができる。
【０１５７】
本発明の好ましい実施態様では、後架橋のセクションで引用された多価カチオンが、横型混合機の軸に沿って異なる添加点を使用して後架橋剤を添加する前、間又は後で粒子表面に適用される。
【０１５８】
本発明のとりわけ好ましい実施態様において、熱後処理、後架橋及び被覆の工程は１つの方法工程に組み合わされる。適切な被覆は、被覆のセクションで引用されたカチオン性ポリマー、界面活性剤及び無機不活性物質である。被覆剤を、ここでも横型混合機の軸に沿って異なる添加点を使用して後架橋剤を添加する前、間又は後で粒子表面に適用することができる。
【０１５９】
多価カチオン及び／又はカチオン性ポリマーは、残留後架橋剤のために追加のスカベンジャーとして作用することができる。本発明の好ましい実施態様において、後架橋剤が多価カチオン及び／又はカチオン性ポリマーの前に添加されることにより、後架橋剤が最初に反応する。
【０１６０】
界面活性剤及び／又は無機不活性物質を使用して、湿潤周囲条件下でのこの方法工程の際に粘着又はケーキングを回避することができる。好ましい界面活性剤は、Ｓｐａｎ（登録商標）２０である。好ましい無機不活性物質は、粉末又は分散体の形態の沈降シリカ及びヒュームドシリカである。
【０１６１】
溶液／分散体を製造するのに使用される液体の総量は、加工される吸水性ポリマー粒子の質量に対して、典型的には０．０１質量％〜２５質量％、好ましくは０．５質量％〜１２質量％、より好ましくは２質量％〜７質量％、最も好ましくは３質量％〜６質量％である。
【０１６２】
好ましい実施態様は図１〜８に示されている。
【図面の簡単な説明】
【０１６３】
【図１】図１は、方法のスキーム（外部流動床を有する）を示す。
【図２】図２は、方法のスキーム（外部流動床を有さない）を示す。
【図３】図３は、Ｔ出口測定の配置を示す。
【図４】図４は、液滴化機ユニットの配置を示す。
【図５】図５は、液滴化機ユニット（縦断面）を示す。
【図６】図６は、液滴化機ユニット（横断面）を示す。
【図７】図７は、方法のスキーム（外部熱後処理及び後架橋）を示す。
【図８】図８は、方法のスキーム（外部熱後処理、後架橋及び被覆）を示す。
【図９】図９は、０．９４ｍｍの直径を有する空洞を持つ１型の膨張粒子を示す。
【図１０】図１０は、０．０３未満〜０．１３ｍｍの直径を有する１５個超の空洞を持つ２型の膨張粒子を示す。
【０１６４】
参照番号は以下の意味を有する。
【０１６５】
１  乾燥ガス入口パイプ
２  乾燥ガス量測定
３  ガス分配機
４  液滴化機ユニット
５  並流噴霧乾燥機、筒形部分
６  コア
７  Ｔ出口測定
８  タワーオフガスパイプ
９  バッグハウスフィルター
１０  換気装置
１１  急冷ノズル
１２  凝縮器カラム、対流冷却
１３  熱交換器
１４  ポンプ
１５  ポンプ
１６  水出口
１７  換気装置
１８  オフガス出口
１９  窒素入口
２０  熱交換器
２１  換気装置
２２  熱交換器
２３  ノズルを介した蒸気噴射
２４  水装填測定
２５  調整済内部流動床ガス
２６  内部流動床生成物温度測定
２７  内部流動床
２８  外部流動床への生成物排出、回転バルブ
２９  外部流動床
３０  換気装置
３１  バッグハウスフィルターへの外部流動床オフガス出口
３２  回転バルブ
３３  篩
３４  最終生成物
３５  濾過空気入口
３６  換気装置
３７  熱交換器
３８  ノズルを介した蒸気噴射
３９  水装填測定
４０  調整済外部流動床ガス
４１  静的混合機
４２  静的混合機
４３  開始剤供給
４４  開始剤供給
４５  モノマー供給
４６  再処理するための微細粒子画分出口
４７  Ｔ出口測定（タワー周囲の３つの測定の平均温度）
４８  液滴化機ユニット
４９  開始剤供給物とプレミックスしたモノマー
５０  噴霧乾燥機タワー壁
５１  液滴化機ユニット外側パイプ
５２  液滴化機ユニット内側パイプ
５３  液滴化機カセット
５４  テフロンブロック
５５  バルブ
５６  開始剤供給物とプレミックスしたモノマーの入口パイプ接続器
５７  液滴プレート
５８  カウンタープレート
５９  温度制御水の流路
６０  モノマー溶液の死容積自由流路
６１  液滴化機カセットステンレススチールブロック
６２  外部熱後処理
６３  任意の被覆供給
６４  後架橋剤供給
６５  熱乾燥機（後架橋）
６６  冷却器
６７  任意の被覆／水供給
６８  被覆機
６９  被覆／水供給
【０１６６】
乾燥ガスは、図１に示されるように噴霧乾燥機の最上部からガス分配機（３）を介して供給される。乾燥ガスは、バッグハウスフィルター（９）及び凝縮器カラム（１２）を介して部分的に再循環される（乾燥ガスループ）。噴霧乾燥機内部の圧力は大気圧よりも低い。
【０１６７】
噴霧乾燥機出口温度は、図３で示されるように、好ましくは筒形部分の端部の周囲の３つの地点で測定される。単一の測定値（４７）を使用して、筒形噴霧乾燥機の平均出口温度を計算する。
【０１６８】
生成物が内部流動床（２７）に蓄積される。調整済内部流動床ガスがライン（２５）を介して内部流動床（２７）に供給される。内部流動床ガスの相対湿度は、好ましくは、ライン（２３）を介した蒸気の添加により制御される。
【０１６９】
噴霧乾燥機オフガスは、バッグハウスフィルター（９）で濾過され、急冷／冷却のために凝縮器カラム（１２）に送られる。バッグハウスフィルター（９）の後、凝縮器カラム（１２）の後でガスを予熱する回復熱交換器系を使用することができる。過剰水は、凝縮器カラム（１２）内部において（一定）充填レベルを制御することにより、凝縮器カラム（１２）からポンプで送り出される。凝縮器カラム（１２）内の水は、熱交換器（１３）により冷却され、急冷ノズル（１１）を介してポンプによりガスに対して対流で送り出されるため凝縮器カラム（１２）内の温度は、好ましくは２０〜１００℃、より好ましくは３０〜８０℃、最も好ましくは４０〜７５℃である。凝縮器カラム（１２）内の水は、モノマーａ）の蒸気を洗い流すため、中和剤の投与によりアルカリｐＨに設定される。凝縮器カラム（１２）からの水溶液を、モノマー溶液の製造のために戻すことができる。
【０１７０】
凝縮器カラムオフガスは、乾燥ガス入口パイプ（１）と調整済内部流動床ガス（２５）に分けられる。ガス温度は、熱交換器（２０）及び（２２）を介して制御される。高温乾燥ガスは、ガス分配機（３）を介して並流噴霧乾燥機に供給される。ガス分配機（３）は、乾燥ガス量に応じて、好ましくは１〜１００ｍｂａｒ、より好ましくは２〜３０ｍｂａｒ、最も好ましくは４〜２０ｍｂａｒの圧力を低下する一対のプレートから構成される。乱流及び／又は遠心速度を、望ましい場合、ガスノズル又はバッフルプレートを使用して乾燥ガスに導入することもできる。
【０１７１】
生成物は、回転バルブ（２８）を介して内部流動床（２７）から外部流動床（２９）に排出される。調整済外部流動床ガスがライン（４０）を介して外部流動床（２９）に供給される。外部流動床ガスの相対湿度は、好ましくは、ライン（３８）を介した蒸気の添加により制御される。内部流動床（２７）における生成物保持は、せきの高さ又は回転バルブ（２８）の回転速度により制御することができる。
【０１７２】
生成物は、回転バルブ（３２）を介して外部流動床（２９）から篩（３３）に排出される。外部流動床（２８）における生成物保持は、せきの高さ又は回転バルブ（３２）の回転速度により制御することができる。篩（３３）は、過大物（overs）／塊を篩い分けするために使用される。
【０１７３】
モノマー溶液は、好ましくは第１モノマーａ）を中和剤と混合し、次に架橋剤ｂ）と混合することにより製造される。中和の際の温度は、熱交換器を使用し、ループにポンプで送り出すことにより、好ましくは５〜６０℃、より好ましくは８〜４０℃、最も好ましくは１０〜３０℃に制御される。フィルターユニットは、好ましくはポンプの後のループに使用される。開始剤は、図１に示されているように、静的混合機（４１）及び（４２）によりライン（４３）及び（４４）を介して液滴化機の上流のモノマー溶液に計量導入される。好ましくは５〜６０℃、より好ましくは１０〜５０℃、最も好ましくは１５〜４０℃の過酸化物溶液がライン（４３）を介して添加され、好ましくは２〜３０℃、より好ましくは３〜１５℃、最も好ましくは４〜８℃のアゾ開始剤溶液がライン（４４）を介して添加される。それぞれの開始剤は、好ましくはポンプでループに送り出され、制御バルブを介して各液滴化機ユニットに投与される。第２フィルターユニットは、好ましくは静的混合機（４２）の後に使用される。液滴プレート（５７）の前の配管における全開始剤パッケージと混合されたモノマー溶液の平均滞留時間は、好ましくは６０秒未満、より好ましくは３０秒未満、最も好ましくは１０秒未満である。
【０１７４】
噴霧乾燥機の最上部にモノマー溶液を投与するために、図４に示されている好ましくは３つの液滴化機ユニットが使用される。
【０１７５】
液滴化機ユニットは、図５に示されているように、液滴化機カセット（５３）への開口部を有する外側パイプ（５１）から構成される。液滴化機カセット（５３）は内側パイプ（５２）と連結している。封止として末端にＰＴＦＥブロック（５４）を有する内側パイプ（５３）を、維持管理の目的で方法の操作の際に外側パイプ（５１）の中に押し込む及び外に押し出すことができる。
【０１７６】
液滴化機カセット（６１）の温度は、図６に示されている流路（５９）内の水により、好ましくは５〜８０℃、より好ましくは１０〜７０℃、最も好ましくは３０〜６０℃に制御される。
【０１７７】
液滴化機カセットは、好ましくは５０〜５００μｍ、より好ましくは１００〜３００μｍ、最も好ましくは１５０〜２５０μｍの直径を有する、好ましくは１０〜１５００個、より好ましくは５０〜１０００個、最も好ましくは１００〜５００個の穴を有する。穴は、円形、長方形、三角形又は任意の他の形状でありうる。円形の穴が好ましい。穴の長さの、穴の直径に対する比は、好ましくは０．５〜１０、より好ましくは０．８〜５、最も好ましくは１〜３である。液滴プレート（５７）は、入口穴経路を使用する場合、穴の長さよりも大きな厚さを有することができる。液滴プレート（５７）は、ＷＯ  ２００８／０８６９７６  Ａ１に記載されているように、好ましくは細長いものである。液滴プレート１枚毎に複数列の穴を使用することができ、好ましくは１〜２０列、より好ましくは２〜５列である。
【０１７８】
液滴化機カセット（６１）は、予め混合されたモノマーと開始剤溶液の均質分布の停滞容量を実質的に有さない流路（６０）及び２枚の液滴プレート（５７）から構成される。液滴プレート（５７）は、好ましくは１〜９０°、より好ましくは３〜４５°、最も好ましくは５〜２０°の角度の角度配置を有する。各液滴プレート（５７）は、ステンレススチール又はペルフルオロアルコキシエチレン、ポリテトラフルオロエチレン、エチレン−クロロトリフルオロエチレンコポリマー、エチレン−テトラフルオロエチレンコポリマー及びフッ素化ポリエチレン等のフルオロポリマーから作製される。ＷＯ２００７／０３１４４１Ａ１に開示されている被覆液滴プレートを使用することもできる。液滴プレートの材料の選択は、液滴形成が作用しなければならないこと及びその表面で重合の開始を触媒しない材料を使用することが好ましいこと以外は、制限はない。
【０１７９】
液滴化機ユニット毎の開始剤溶液を含むモノマーの処理量は、好ましくは１５０〜２５００ｋｇ／ｈ、より好ましくは２００〜１０００ｋｇ／ｈ、最も好ましくは３００〜６００ｋｇ／ｈである。穴毎の処理量は、好ましくは０．５〜１０ｋｇ／ｈ、より好ましくは０．８〜５ｋｇ／ｈ、最も好ましくは１〜３ｋｇ／ｈである。
【０１８０】
吸水性ポリマー粒子
液滴化重合により得られる吸水性ポリマー粒子は、０．８６〜０．９９、好ましくは０．８６〜０．９９、より好ましくは０．８８〜０．９５、最も好ましくは０．８９〜０．９３の平均球形度を有する。球形度（ＳＰＨＴ）は、下記のように定義され、
【数１】
0005940051.tif 000002
ここで、Ａは断面領域であり、Ｕはポリマー粒子の断面周囲である。平均球形度は、体積平均球形度である。
【０１８１】
平均球形度は、例えばＣａｍｓｉｚｅｒ（登録商標）画像分析システム（Ｒｅｔｓｃｈ  Ｔｅｃｈｎｏｌｇｙ  ＧｍｂＨ；Ｈａａｎ；Ｇｅｒｍａｎｙ）により決定することができる。
【０１８２】
測定では、生成物が漏斗に導入され、計量導入路を有する落下シャフトに運搬される。粒子が軽壁（light wall）を通過して落下する間、カメラにより選択的に記録される。記録された画像は、選択されたパラメーターに従ってソフトウエアにより評価される。
【０１８３】
真円度を特徴決定するために、プログラムで球形度として指定されたパラメーターが用いられる。報告されるパラメーターは、平均体積加重球形度であり、粒子の体積は等価直径ｘｃminにより決定される。等価直径ｘｃminを決定するために、それぞれの場合に３２の異なる空間方向の合計の最長弦直径が測定される。等価直径ｘｃminは、これらの３２の弦直径の最短のものである。粒子を記録するために、いわゆるＣＣＤズームカメラ（ＣＡＭ‐Ｚ）が使用される。計量導入路を制御するために、カメラの検出窓における表面被覆率（透過率）の０．５％が予め定義される。
【０１８４】
比較的低い球形度を有する吸水性ポリマー粒子は、ポリマービーズが重合の間及び後に集塊する場合、逆懸濁重合により得られる。
【０１８５】
慣用の溶液重合（ゲル重合）により製造される吸水性ポリマー粒子を粉砕し、乾燥した後に分類して、不規則ポリマー粒子を得る。これらのポリマー粒子の平均球形度は、およそ０．７２〜およそ０．７８である。
【０１８６】
液滴化重合により得られる吸水性ポリマー粒子は、好ましくは０．００５質量％未満、より好ましくは０．００２質量％未満、最も好ましくは０．００１質量％未満の疎水性溶媒の含有量を有する。疎水性溶媒の含有量は、ガスクロマトグラフィーにより、例えばヘッドスペース技術により決定することができる。
【０１８７】
逆懸濁重合により得られた吸水性ポリマー粒子は、依然として、反応媒質として使用される疎水性溶媒を典型的におよそ０．０１質量％含む。
【０１８８】
液滴化重合により得られる吸水性ポリマー粒子は、典型的には１質量％未満、好ましくは０．５質量％未満、より好ましくは０．１質量％未満、最も好ましくは０．０５質量％未満の分散剤含有量を有する。
【０１８９】
逆懸濁重合により得られる吸水性ポリマー粒子は、依然として、懸濁剤を安定化するために使用される分散剤、すなわちエチルセルロースを典型的に少なくとも１質量％含む。
【０１９０】
液滴化重合により得られる吸水性ポリマー粒子は、好ましくは少なくとも０．６ｇ／ｃｍ3、より好ましくは少なくとも０．６５ｇ／ｃｍ3、最も好ましくは少なくとも０．７ｇ／ｃｍ3、典型的には１ｇ／ｃｍ3未満の嵩密度を有する。
【０１９１】
液滴化重合により得られる吸水性ポリマー粒子の平均粒径は、好ましくは２５０〜５５０μｍ、より好ましくは３５０〜５００μｍ、最も好ましくは４００〜４５０μｍである。
【０１９２】
粒径分布は、好ましくは０．７未満、より好ましくは０．６５未満、より好ましくは０．６未満である。
【０１９３】
吸水性ポリマー粒子の粒子形態は、顕微鏡分析により膨張状態で調査される。吸水性ポリマー粒子を３つの部類に分けることができる。１型は、典型的には０．４〜２．５ｍｍの直径を有する１つの空洞を持つ粒子であり、２型は、典型的には０．００１〜０．３ｍｍの直径を有する２つ以上の空洞を持つ粒子であり、３型は、目に見える空洞がない固体粒子である。直径が１μｍ以下の空洞は、目に見える空洞ではないと考える。
【０１９４】
１つの空洞を有する粒子（１型）の、２つ以上の空洞を有する粒子（２型）に対する比は、好ましくは１．０未満、より好ましくは０．７未満、最も好ましくは０．４未満である。より低い比はより高い嵩密度に相関する。
【０１９５】
液滴化重合により得られる吸水性ポリマー粒子は、好ましくは０．５〜１５質量％、より好ましくは３〜１２質量％、最も好ましくは５〜１０質量％の水分含有量を有する。
【０１９６】
液滴化重合により得られる吸水性ポリマー粒子は、典型的には少なくとも２０ｇ／ｇ、好ましくは少なくとも２５ｇ／ｇ、選好的には少なくとも２８ｇ／ｇ、より好ましくは少なくとも３０ｇ／ｇ、最も好ましくは少なくとも３２ｇ／ｇの遠心保持能力（ＣＲＣ）を有する。吸水性ポリマー粒子の遠心保持能力（ＣＲＣ）は、典型的には６０ｇ／ｇ未満である。
【０１９７】
液滴化重合により得られる吸水性ポリマー粒子は、典型的には少なくとも１５ｇ／ｇ、好ましくは少なくとも１６ｇ／ｇ、選好的には少なくとも２０ｇ／ｇ、より好ましくは少なくとも２３ｇ／ｇ、最も好ましくは少なくとも２５ｇ／ｇ、典型的には５０ｇ／ｇ以下の４９．２ｇ／ｃｍ2の荷重下吸収（ＡＵＨＬ）を有する。
【０１９８】
液滴化重合により得られる吸水性ポリマー粒子は、典型的には少なくとも１０×１０-7ｃｍ3ｓ／ｇ、通常は少なくとも２０×１０-7ｃｍ3ｓ／ｇ、好ましくは少なくとも５０×１０-7ｃｍ3ｓ／ｇ、選好的には少なくとも８０×１０-7ｃｍ3ｓ／ｇ、より好ましくは少なくとも１２０×１０-7ｃｍ3ｓ／ｇ、最も好ましくは少なくとも１５０×１０-7ｃｍ3ｓ／ｇ、典型的には３００×１０-7ｃｍ3ｓ／ｇ以下の塩水流伝導性（ＳＦＣ）を有する。
【０１９９】
液滴化重合により得られる吸水性ポリマー粒子は、典型的には少なくとも５ダーシー、通常は少なくとも１０ダーシー、好ましくは少なくとも２０ダーシー、選好的には少なくとも３０ダーシー、より好ましくは少なくとも４０ダーシー、最も好ましくは少なくとも５０ダーシー、典型的には２５ダーシー以下の自由膨張ゲル床透過性（ＧＢＰ）を有する。
【０２００】
液滴化重合により得られる吸水性ポリマー粒子を、他の方法、すなわち溶液重合により製造される他の吸水性ポリマー粒子と混合することができる。
【０２０１】
Ｃ．流体吸収性物品
流体吸収性物品は、
（Ａ）上側液体浸透層、
（Ｂ）下側液体不浸透層、
（Ｃ）任意のコアカバーと、下記：
少なくとも７５質量％の吸水性ポリマー粒子及び接着剤；
好ましくは少なくとも８０質量％の吸水性ポリマー粒子及び接着剤；
より好ましくは少なくとも８３質量％の吸水性ポリマー粒子及び接着剤；
最も好ましくは少なくとも８５質量％の吸水性ポリマー粒子及び接着剤
を含む液体貯蔵層と、
任意の除粉層と
を含む、（Ａ）と（Ｂ）との間の流体吸収性コア、
（Ｄ）下記：
少なくとも８０質量％の繊維材料及び吸水性ポリマー粒子；
好ましくは少なくとも８５質量％の繊維材料及び吸水性ポリマー粒子；
より好ましくは少なくとも９０質量％の繊維材料及び吸水性ポリマー粒子；
最も好ましくは少なくとも９５質量％の繊維材料及び吸水性ポリマー粒子
を含む、（Ａ）と（Ｂ）との間の任意の取得分布層、
（Ｅ）（Ｃ）の直ぐ上及び／又は下に配置される任意のティッシュ層、
（Ｆ）他の任意の構成要素
から構成される。
【０２０２】
流体吸収性物品は、例えば、成人のための失禁用パッド及び失禁用パンツ又は乳児用おむつを意味すると理解される。適切な流体吸収性物品は、基材、層、シート及び／又は流体吸収性コアの繊維ウエブ又はマトリックスを形成する繊維材料及び任意の吸水性ポリマー粒子を含む流体吸収性組成物を含む。
【０２０３】
適切な流体吸収性物品は、上側液体浸透層の乾燥度、下側液体不浸透層から湿潤しない蒸気透過性、素早い吸収速度を示し、最高量の体液を保持可能な柔軟で蒸気透過性の薄型流体吸収性コア、排出体液の移動及び分布層として作用する、上側層とコアの間の取得分布層等の、その個別の要素が好ましくは確定された機能パラメーターを示さなければならない幾つかの層から構成される。これらの個別の要素は、得られた流体吸収性物品が、柔軟性、水蒸気通気性、乾燥度、装着の快適さ、一方の面での保護及び液体保持、再湿潤に関して他方の面からの湿潤の防止等の全体的な基準を満たすように組み合わされる。これらの層の特定の組み合わせは、消費者に高い保護レベルと高い快適さの両方を届ける流体吸収性物品をもたらす。
【０２０４】
液体浸透層（Ａ）
液体浸透層（Ａ）は、皮膚と直接接触する層である。したがって、液体浸透層は、好ましくは消費者の皮膚に合致し、柔らかい感触であり、非刺激性である。一般に、用語「液体浸透」は、液体、すなわち、尿、月経分泌物及び／又は膣液等の体液を、その厚さを通して容易に貫通させることを意味する。液体浸透層の主な機能は、装着者から体液を取得し、流体吸収性コアに輸送することである。典型的には、液体浸透層は、不織布材料、フィルム又はこれらの組み合わせ等の当該技術分野において既知の任意の材料から形成される。適切な液体浸透層（Ａ）は、ポリエステル、ポリオレフィン、レーヨン若しくは天然繊維又はこれらの任意の組み合わせの慣用の合成若しくは半合成繊維又は２成分繊維若しくはフィルムから構成される。不織布材料の場合、繊維は、一般にポリアクリレート等の結合剤により結合されるべきである。加えて、液体浸透層は、弾性組成物を含有することができ、これによって１又は２方向への伸長を可能にする弾性特性を示す。
【０２０５】
適切な合成繊維は、ポリ塩化ビニル、ポリフッ化ビニル、ポリテトラフルオロエチレン、ポリ塩化ビニリデン、ポリアクリル、ポリ酢酸ビニル、ポリ酢酸エチルビニル、不溶性又は可溶性ポリビニルアルコール、ポリエチレン、ポリプロピレン等のポリオレフィン、ポリアミド、ポリエステル、ポリウレタン、ポリスチレンなどから作製される。
【０２０６】
フィルムの例として、開口部形成熱可塑性フィルム、開口プラスチックフィルム、ハイドロホーム（hydroformed）熱可塑性フィルム、網状熱可塑性フィルム、多孔質発泡体、網状発泡体及び熱可塑性スクリムがあげられる。
【０２０７】
適切な変性又は非変性の天然繊維には、綿、バガズ、ケンプ、アマ、絹、羊毛、木材パルプ、化学変性木材パルプ、ジュート、レーヨン、エチルセルロース及び酢酸セルロースが含まれる。
【０２０８】
適切な木材パルプ繊維は、クラフト及び亜硫酸塩プロセス等の化学的な方法、並びに砕木、リファイナ砕木、サーモメカニカル、ケミメカニカル、ケミサーモメカニカルパルププロセス等の機械的な方法により得られる。更に再生木材パルプ繊維、漂白、未漂白、元素的に塩素無含有（ＥＣＦ）又は完全に塩素無含有（ＴＦＣ）の木材パルプ繊維を使用することができる。
【０２０９】
繊維材料は、天然繊維若しくは合成繊維のみ又はこれらの任意の組み合わせを含むことができる。好ましい材料は、ポリエステル、レーヨン及びこれらのブレンド、ポリエチレン、並びにポリプロピレンである。
【０２１０】
流体吸収性組成物の成分としての繊維材料は、親水性又は疎水性でありえ、親水性と疎水性の繊維の両方の組み合わせが可能である。親水性の定義は、上記の章の「定義」のセクションにおいて提示されている。親水性／疎水性の比の選択、したがって流体吸収性組成物の中の親水性と疎水性の繊維の量の選択は、流体操作特性及び得られた流体吸収性組成物の吸水性ポリマー粒子の量によって決まる。このように、疎水性繊維の使用は、流体吸収性組成物が流体吸収性物品の装着者に隣接する場合に好ましく、好ましくは疎水性不織布材料から形成される上側浸透層を部分的又は完全に入れ替えるために使用される。疎水性繊維は、低通気性部材でもよいが、流体不浸透障壁として作用する流体不浸透層でもよい。
【０２１１】
親水性繊維の例として、セルロース繊維、変性セルロース繊維、レーヨン、ポリエチレンテレフタレート等のポリエステル繊維、親水性ナイロンがあげられる。親水性繊維は、例えば界面活性剤処理又はシリカ処理により親水化される疎水性繊維から得ることもできる。したがって、親水性の熱可塑性繊維は、界面活性剤処理又はシリカ処理によりポロプロピレン、ポリアミド、ポリスチレン等のポリオレフィンから誘導される。
【０２１２】
上側層の強度及び一体性を増加するために、繊維は、一般に、層内の繊維間の架橋として作用する結合部位を示すべきである。
【０２１３】
繊維をウエブに固める技術は、機械的結合、熱結合及び化学結合である。機械的結合の方法において、繊維は、例えば噴射水により機械的に絡まり（スパンレース）、ウエブに一体性を与える。熱結合は、低溶融ポリマーの存在下で温度を上昇することにより実施される。熱結合方法の例として、スパン結合、通風結合及び樹脂結合があげられる。
【０２１４】
一体性を増加する好ましい方法は、熱結合、スパン結合、樹脂結合、通風結合及び／又はスパンレースである。
【０２１５】
熱結合の場合、熱可塑性材料が繊維に添加される。熱処理されると、この熱可塑性材料の少なくとも一部が溶融し、毛管効果により繊維の交点に移動する。これらの交点は冷却後に凝固して部位を結合し、繊維マトリックスの一体性を増加する。更に、化学的に硬化されたセルロース繊維の場合、熱可塑性材料の溶解及び移動は、得られた繊維層の孔径を増加する、同時に密度及び坪量を維持する効果を有する。湿潤すると、層の構造及び一体性は安定したままである。つまり、熱可塑性材料の添加は、排出体液の改善された流体透過性をもたらし、ひいては改善された取得特性をもたらす。
【０２１６】
適切な熱可塑性材料には、ポリエチレン及びポリプロピレン等のポリオレフィン、ポリエステル、コポリエステル、ポリ酢酸ビニル、ポリ酢酸エチルビニル、ポリ塩化ビニル、ポリ塩化ビニリデン、ポリアクリル、ポリアミド、コポリアミド、ポリスチレン、ポリウレタン及び記述されたポリマーの任意のコポリマーが含まれる。
【０２１７】
適切な熱可塑性繊維は、単成分繊維である単一のポリマーから作製することができる。あるいは、これらを２つ以上のポリマーから、例えば２成分又は多成分繊維から作製することができる。用語「２成分繊維」は、シェルと異なる繊維材料から作製されるコア繊維を含む熱可塑性繊維を意味する。典型的には、両方の繊維材料は異なる融点を有し、ここで一般にシースがより低い温度で溶融する。２成分繊維は、シースが２成分繊維の断面積の全体にわたって均一又は不均一である厚さを有するかに応じて、同心又は偏心でありうる。低繊維厚で高い圧縮強さを示す偏心２成分繊維が有利である。更に２成分繊維は、「クリンプなし」（曲がりなし）又は「クリンプあり」（曲がりあり）の特徴を示し、更に２成分繊維は、異なる態様の表面潤滑性を示しうる。
【０２１８】
２成分繊維の例には、以下のポリマーの組み合わせ：ポリエチレン／ポリプロピレン、ポリ酢酸エチルビニル／ポリプロピレン、ポリエチレン／ポリエステル、ポリプロピレン／ポリエステル、コポリエステル／ポリエステルなどが含まれる。
【０２１９】
適切な熱可塑性材料は、層の繊維が損傷する温度よりも低いが、流体吸収性物品が通常保存される温度よりも低くはない融点を有する。好ましくは、融点は約７５℃〜１７５℃である。熱可塑性繊維の典型的な長さは、約０．４〜６ｃｍ、好ましくは約０．５〜１ｃｍである。熱可塑性繊維の直径は、デニール（９０００メートルあたりのグラム）又はｄｔｅｘ（１００００メートルあたりのグラム）のいずれかに換算して定義される。典型的な熱可塑性繊維は、約１．２〜２０、好ましくは約１．４〜１０のｄｔｅｘを有する。
【０２２０】
流体吸収性組成物の一体性を増加する更なる手段は、スパン結合技術である。スパン結合による繊維層の生成の性質は、ポリマー顆粒を直接紡糸して連続フィラメントにし、続いて繊維層を製造することに基づく。
【０２２１】
スパン結合布は、押出紡糸繊維を一定の無作為的方法で移動ベルトに付着し、続いて繊維を熱結合することにより生成される。繊維は、ウエブ撚方過程の際、空気ジェットにより分離される。繊維結合は、加熱ロール又は高温針を適用して、ポリマーを部分的に溶融させ、繊維を一緒に融合させることにより生じる。分子配向が融点を上げるため、高度には引き出されなかった繊維を熱結合繊維として使用することができる。ポリエチレン又はランダムエチレン／プロピレンコポリマーは、低溶融結合部位として使用される。
【０２２２】
スパン結合の他、樹脂結合の技術も熱結合の主題に属する。結合部位を生じるこの技術を用いて、例えばエポキシ、ポリウレタン及びアクリルベースの特定の接着剤を繊維材料に加え、得られたマトリックスを熱処理する。したがって、ウエブは繊維材料内に分散された樹脂及び／又は熱プラスチック樹脂により結合される。
【０２２３】
更なる熱結合技術として、通風結合は、繊維性布の表面への熱風の適用を伴う。熱風は、繊維性布の直ぐ上方を循環するが、繊維性布の中を無理に通ることはない。結合部位は結合剤の添加により生じる。通風熱結合における使用に適した結合剤には、結晶質結合剤繊維、２成分結合剤繊維及び粉末が含まれる。結晶質結合剤繊維又は粉末を使用する場合、結合剤は完全に溶融し、溶融体液滴を不織布断面全体にわたり形成する。冷却するとこれらの地点において結合が生じる。シース／コア結合剤繊維の場合、シースが結合剤であり、コアが担体繊維である。通風オーブンを使用して製造される生成物は、嵩高、開口的、軟性、強固、伸張性、通気性及び吸収性になる傾向がある。直後に冷圧が続く通気結合は、高温ロール圧生成物と、圧縮のない通風結合されたものとの間の厚さをもたらす。冷圧の後でも、この生成物は領域結合熱圧材料よりも軟性、柔軟性及び伸張性がある。
【０２２４】
スパンレーシング（「水性絡み合い」）は、ウエブの一体性を増加する更なる方法である。遊離繊維の形成されたウエブ（通常、空気撚り又は湿式撚り）は、最初に圧密され、空気ポケットを排除するために予め湿潤される。スパンレーシングの技術は、複数列の微細高速噴射水を使用して、多孔質ベルト又は移動穴あき若しくはパターン付スクリーン上のウエブに衝撃を与え、それによって繊維は互いに結びつく。水圧は、一般に最初から最後の射出にかけて増加する。１５０ｂａｒの高さの圧力を使用して、噴射水をウエブに向ける。この圧力は、大部分の不織布繊維にとって十分であるが、より高い圧力が特別の用途に使用される。
【０２２５】
スパンレース方法は、噴射水を用いて繊維を絡ませ、布の一体性をもたらす不織布製造系である。柔軟性、ひだ、快適性及び比較的高い強度は、スパンレース不織布の主な特性である。
【０２２６】
最新の研究において、得られた液体浸透層の幾つかの構造的特徴に利点が見出されている。例えば、層の厚さは極めて重要であり、ｘ−ｙ寸法と共に、層の取得分布挙動に影響を与える。更に組み込まれる幾つかの輪郭構造がある場合、取得分布挙動は層の三次元構造によって支配されうる。したがって、液体浸透層の機能には３Ｄポリウレタンが好ましい。
【０２２７】
したがって、安定した液体浸透層（Ａ）は、熱結合、スパン結合、樹脂結合又は通風結合により上記の繊維から形成される不織布層である。更に適切な液体浸透層は、３Ｄポリエチレン層及びスパンレースである。
【０２２８】
好ましくは、３Ｄポリウレタン層及びスパンレースは、１２〜２２ｇｓｍの坪量を有する。
【０２２９】
典型的な液体浸透層（Ａ）は、流体吸収性構造に部分的又は全体にわたって伸びており、全ての好ましいサイドフラップ、サイドラッピング要素、ウイング及びみみの部分へ又はそれから伸びることができる。
【０２３０】
液体不浸透層（Ｂ）
液体不浸透層（Ｂ）は、例えばベッドシーツ、パンツ、パジャマ及び下着等の、流体吸収性物品と接触する物品に、流体吸収性コアに吸収及び保持された滲出液が湿潤するのを防ぐ。したがって液体不浸透層（Ｂ）は、織布又は不織布材料、ポリエチレン又はポリプロピレンの熱可塑性フィルム等のポリマーフィルム又はフィルム被覆不織布材料等の複合体を含むことができる。
【０２３１】
適切な液体不浸透層には、不織布、プラスチック及び／又はプラスチックと不織布の積層体が含まれる。プラスチック及び／又はプラスチックと不織布の積層体は、両方とも、適切には通気性であることができ、すなわち液体不浸透層（Ｂ）は、流体吸収性材料からの蒸気漏出を可能にする。したがって、液体不浸透性層は、確定された水蒸気透過速度と同時に不透過性のレベルを有する必要がある。これらの特徴を合わせるために、適切な液体不浸透層は、少なくとも２つの層、例えば特定の坪量及び孔径を有する繊維不織布と、第２層として特定の厚さを有し、場合により孔構造を有する例えばポリビニルアルコールの連続三次元フィルムとの積層体を含む。そのような積層体は、障壁として作用し、液体輸送又はそれからの湿潤を示さない。したがって、適切な液体不浸透層は、繊維不織布、例えばメルトブローン不織布層の又は合成繊維から作製されたスパン結合不織布層の複合ウエブである多孔質ウエブの少なくとも第１通気性層と、液体不浸透性ポリマーフィルムから、例えば好ましくはフィルムの平面に対して垂直ではないが、フィルムの平面に対して９０°未満の角度で配置されている毛管として作用する孔を場合により有するプラスチックから構成される弾性の三次元ウエブの少なくとも第２層とを含む。
【０２３２】
適切な液体不浸透層は蒸気透過性である。好ましくは、液体不浸透層は、２４時間あたり少なくとも約１００ｇｓｍ、好ましくは２４時間あたり少なくとも約２５０ｇｓｍ、最も好ましくは２４時間あたり少なくとも約５００ｇｓｍの水蒸気透過速度（ＷＶＴＲ）を示す蒸気透過性材料から構成される。
【０２３３】
好ましくは、液体不浸透層（Ｂ）は、疎水性材料、例えば合成繊維を含む不織布又はプラスチック、例えばポリエチレンを含む液体不浸透性ポリマーフィルムから作製される。液体不浸透層の厚さは、好ましくは１５〜３０μｍである。
【０２３４】
更に、液体不浸透層（Ｂ）は、好ましくは、密度１２〜１５ｇｓｍの不織布と厚さ約１０〜２０μｍのポリエチレン層とを含む、不織布及びプラスチックの積層体から作製される。
【０２３５】
典型的な液体不浸透層（Ｂ）は、流体吸収性構造に部分的又は全体にわたって伸びており、全ての好ましいサイドフラップ、サイドラッピング要素、ウイング及びみみの部分へ又はそれから伸びることができる。
【０２３６】
流体吸収性コア（Ｃ）
流体吸収性コア（Ｃ）は、上側液体浸透層（Ａ）と下側液体不浸透層（Ｂ）の間に配置されている。適切な流体吸収性コア（Ｃ）は、蒸気透過性、柔軟性及び厚さの要件が満たされる限り、当該技術分野で既知の流体吸収性コア系のいずれかから選択することができる。適切な流体吸収性コアは、その主な機能が排出体液を取得、移動、分布、吸収、貯蔵及び保持することである任意の流体吸収性組成物を意味する。
【０２３７】
流体吸収性コア（Ｃ）の上面領域は、好ましくは少なくとも２００ｃｍ2、より好ましくは少なくとも２５０ｃｍ2、最も好ましくは少なくとも３００ｃｍ2である。上面領域は上側液体浸透層に直面しているコアの部分である。
【０２３８】
流体吸収性コアは、基材層、すなわち不織布層又はティッシュペーパー、吸水性ポリマー粒子及び接着剤を含む。
【０２３９】
本発明に適した不織布層には、合成ポリマー繊維を使用して作製されたものが含まれる。合成ポリマー繊維は、繊維を形成可能な任意のポリマー材料から形成することができ、この繊維を不織布層に形成することができる。合成ポリマー繊維を形成可能な適切なポリマー材料には、ポリエチレン、ポリプロピレン等のポリオレフィン、ポリエチレンテレフタレート等のポリエステル、ナイロン６、ナイロン６，６、ポリ（イミノカルボキシルペンタメチレン）などのポリアミド、アクリル、酢酸セルロース及びレーヨン等の変性セルロース材料、並びにこれらの混合物及びコポリマーが含まれる。
【０２４０】
合成ポリマー繊維は、メルトブローンにより、スパン結合方法を介して、押し出し及び引き上げにより又は当業者に既知の他の湿式、乾式及び溶融紡糸方法により形成することができる。不織布層を形成する合成ポリマー繊維は、不連続の長さを有しうる又は実施的に連続しうる。例えば、合成ポリマー繊維がメルトブローンにより形成される場合、繊維は実質的に連続でありうる（目に見える末端がほとんどない）。繊維が押し出し及び引き上げにより形成されてトウを生成する場合、トウを生成されたままで又は例えば約２５〜７５ｍｍの長さを有するスフに切断して又は約１〜２５ｍｍの長さに短く切断して使用することができる。合成ポリマー繊維は、適切には、光学顕微鏡及び較正対物マイクロメーターを使用する顕微鏡測定により又は走査型電子顕微鏡写真での測定により決定して、約０．５〜５０μｍの最大断面寸法を有することができる。
【０２４１】
不織布層は、スパン結合若しくはメルトブローン方法を介して直接的に又はステープル若しくは短切断繊維のカーディング若しくは空気撚りにより形成することができる。不織布層を形成する当業者に既知の他の方法が、本発明における使用に適していることもある。続いて不織布層を結合して、構造の一体性を向上させることができる。不織布層を結合する方法は、当業者に既知であり、熱結合、ポイント結合、粉末結合、超音波結合、化学結合、機械的絡ませなどが含まれる。繊維は、均質繊維でありうる又はコア／シース若しくは２成分繊維として当業者に既知の並行繊維でありうる。
【０２４２】
不織布層は、単一の種類の合成ポリマー繊維から形成されうる又は異なる繊維長さ若しくは最大断面寸法を有する異なるポリマー材料から形成された合成ポリマー繊維を含有しうる。例えば、不織布層は、（１）ポリエチレンシース及びポリプロピレンコアを有する２成分繊維（この２成分繊維は、約２０μｍの最大断面寸法及び約３８ｍｍの長さを有する）と、（２）ポリエステル繊維、すなわち約２５μｍの最大断面寸法及び約３８ｍｍの長さを有するポリエチレンテレフタレートとの混合物を含むことができる。繊維１及び２を１：９９〜９９：１の質量比で組み合わせることができる。繊維は、均一混合されうる又は不織布繊維の反対側の平面に濃縮されうる。
【０２４３】
不織布層は、適切には、好ましくは約２０〜１００質量％、より好ましくは約２５〜１００質量％、最も好ましくは約５０〜１００質量％の合成ポリマー繊維を含む。合成ポリマー繊維に加えて、不織布層は、約９０〜０質量％の木材パルプ毛羽コットンリンター、綿等の非合成ポリマー繊維を含有することができる。
【０２４４】
一つの好ましい実施態様において、不織布層は、高い湿潤係数を有するポリマー材料から形成される合成ポリマー繊維を含有する。材料の係数の重要性は、モノグラフ"Ａｂｓｏｒｂｅｎｃｙ"，Ｐ．Ｋ．Ｃｈａｔｔｅｒｊｅｅ，Ｅｌｓｅｖｉｅｒ，１９８５において考察されている。ポリマー材料は、改変ゲージ長さを使用するＡＳＴＭ試験方法Ｄ２１０１−９１により決定して、乾燥係数よりも約８０％大きな湿潤係数を有する場合に高い湿潤係数を有すると考慮される。高い湿潤係数を有するポリマー材料から合成ポリマー繊維の不織布層を形成することが多くの場合に望ましく、それは、そのような材料が一般に比較的高い湿潤弾性を有する不織布層を形成するためである。不織布層の湿潤弾性は、不織布層の（荷重下での）孔構造に関連する。下記により詳細に考察されるように、不織布層は、比較的高い湿潤弾性を有することが多くの場合に望ましい。
【０２４５】
上記において考察されたように、ポリマー材料の繊維から形成される繊維構造の（荷重下での）孔構造は、構成繊維の湿潤及び／又は乾燥係数に関連する。構成繊維の湿潤係数は、使用の際に湿潤されうる繊維について考慮されるべきである。ポリマー材料の繊維から形成される繊維構造の孔構造への荷重の効果を推定する目的で、モノグラフ"Ｐｈｙｓｉｃａｌ  Ｐｒｏｐｅｒｔｉｅｓ  ｏｆ  Ｔｅｘｔｉｌｅ  Ｆｉｂｅｒｓ"，Ｗ．Ｅ．Ｍｏｒｔｏｎ  ａｎｄ  Ｊ．Ｗ．Ｓ．Ｈｅａｒｌ，Ｔｈｅ  Ｔｅｘｔｉｌｅ  Ｉｎｓｔｉｔｕｔｅ，１９７５に示されている繊維の曲げ剛性に関連しうる繊維の引張り係数を使用することができる。
【０２４６】
原則として、合成ポリマー繊維の不織布層を形成するポリマー材料は、本質的に疎水性である。本明細書において、ポリマー材料は、表面改質又は処理、例えば表面活性剤、スピン仕上剤、ブルーム剤（blooming agent）などのないポリマー材料がそれぞれ疎水性又は親水性である場合、「本質的に」疎水性又は親水性であると考慮される。
【０２４７】
合成ポリマー繊維の不織布層が、本質的に疎水性であるポリマー材料から形成される場合、繊維を表面改質材料で処理して繊維の表面を疎水性にすることが多くの場合に望ましい。例えば、界面活性剤を繊維に適用することができる。
【０２４８】
不織布層は、親水性繊維を含むこともできる。親水性材料は、木材パルプ毛羽、コットンリンターなどのセルロース繊維、レーヨン等の再生セルロース繊維又はポリ（ペンタメチレンカルボンアミド）（ナイロン−６）／ポリエチレンオキシド等の特定のナイロンコポリマーのように、本質的に親水性でありうる。あるいは、親水性繊維は、処理されて親水性表面を有する疎水性繊維でありうる。例えば、繊維はポリオレフィン材料から形成され、続いて、本明細書に記載されているように、繊維自体が親水性になるように表面活性剤で被覆される。疎水性材料から形成された繊維を親水性化する他の方法が知られており、本発明における使用に適している。
【０２４９】
木材パルプ毛羽等の本質的に親水性の繊維を提供する方法が知られている。処理されて親水性表面を有しうる疎水性繊維は、当業者に既知の方法により適切に形成される。親水性繊維が、処理されて親水性表面を有する疎水性繊維である場合、繊維は、適切には、上記に記載された繊維長さ及び最大断面寸法を有する。親水性繊維が木材パルプ毛羽、レーヨン、綿、コットンリンター等の本質的に親水性の場合、繊維は、一般に、約１．０〜５０ｍｍの長さ及び約０．５〜１００μｍの最大断面寸法を有する。
【０２５０】
不織布層は、適切には、好ましくは約１０〜１００質量％、より好ましくは約３０〜１００質量％、最も好ましくは約５５〜１００質量％の親水性繊維、好ましくは本質的に親水性の繊維を含む。親水性繊維に加えて、不織布層は、約９０〜０質量％の高い湿潤係数の好ましくは本質的に疎水性の繊維を含有することができる。不織布層は、単一の種類の親水性繊維から形成することができる又は異なる組成、長さ及び最大断面寸法を有する親水性繊維を含有することができる。
【０２５１】
一つの好ましい実施態様において、不織布層は、木材パルプ毛羽等の空気撚りセルロース繊維から形成される。木材パルプ毛羽繊維は、容易に入手可能なこと及び繊維が合成ポリマー繊維と比較して比較的安価であるという事実から、その使用が好ましい。
【０２５２】
不織布層は、適切には、好ましくは約１０〜２００ｇｓｍ、より好ましくは約２０〜１５０ｇｓｍ、最も好ましくは約２５〜１２５ｇｓｍの坪量を有する。
【０２５３】
不織布層は、適切には、好ましくは約０．０４〜０．２０ｇ／ｃｍ3、より好ましくは約０．０６〜０．１６ｇ／ｃｍ3、最も好ましくは約０．０８〜０．１４ｇ／ｃｍ3の密度を有する。
【０２５４】
典型的には、流体吸収性コアは、単一の種類の吸水性ポリマー粒子を含有することができる又は異なる種類の吸水性ポリマー材料から誘導される吸水性ポリマー粒子を含有することができる。したがって、単一の種類のポリマー材料の吸水性ポリマー粒子又は異なる種類のポリマー材料の吸水性ポリマー粒子の混合物、例えばゲル重合により得られる規則的な吸水性ポリマー粒子と液滴化重合により得られる吸水性ポリマー粒子との混合物を加えることができる。あるいは、逆懸濁重合により得られる吸水性ポリマー粒子を加えることができる。
【０２５５】
あるいは、異なる特徴プロフィールを示す吸水性ポリマー粒子を混合することができる。したがって、流体吸収性コアは、均一なｐＨ値を有する吸水性ポリマー粒子を含有することができる又は異なるｐＨ値の吸水性ポリマー粒子、例えば、ｐＨ約４．０〜約７．０の吸水性ポリマー粒子の２つ以上の成分の混合物を含有することができる。好ましくは、適用される混合物は、ｐＨ約４．０〜約７．０のゲル重合又は逆懸濁重量から得られた吸水性ポリマー粒子と液滴化重合から得られた吸水性ポリマー粒子の混合物から誘導される。
【０２５６】
流体吸収性コアは、少なくとも７５質量％、好ましくは少なくとも８０質量％、より好ましくは少なくとも８３質量％、最も好ましくは少なくとも８５質量％の吸水性ポリマー粒子を含む。
【０２５７】
流体吸収性コア内の吸水性ポリマー粒子の量は、マシキおむつの場合、好ましくは３〜２０ｇ、より好ましくは６〜１４ｇ、最も好ましくは８〜１２ｇであり、失禁用製品の場合、最大約５０ｇである。
【０２５８】
接着剤の種類は特に制限されない。多種多様の熱可塑性組成物が本発明の感圧接着剤としての使用に適している。
【０２５９】
熱可塑性組成物は、単一の種類の熱可塑性ポリマー又は熱可塑性ポリマーのブレンドを含むことができる。あるいは、熱可塑性組成物は、少なくとも１つの熱可塑性ポリマーを、粘着付与剤、可塑剤又は他の添加剤、例えば酸化防止剤と共に含むホットメルト接着剤を含むことができる。熱可塑性組成物は、更に、例えば結晶ポリプロピレン及び非晶質ポリアルファオレフィン又はスチレンブロックコポリマー及びロウの混合物を含む感圧ホットメルト接着剤を含むことができる。
【０２６０】
適切な熱可塑性ポリマーは、Ａ−Ｂ−Ａトリブロックセグメント、Ａ−Ｂジブロックセグメント及び（Ａ−Ｂ）nラジアルブロックコポリマーセグメントを含むスチレンブロックコポリマーである。文字Ａは、非エラストマーポリマーセグメント、例えばポリスチレンを表し、Ｂは、不飽和共役ジエン又はこれらの（部分的）水素化形態を意味する。好ましくは、Ｂはイソプレン、ブタジエン、エチレン／ブチレン（水素化ブタジエン）、エチレン／プロピレン（水素化イソプレン）及びこれらの混合物を含む。
【０２６１】
他の適切な熱可塑性ポリマーは、非晶質ポリオレフィン、非晶質ポリアルファオレフィン及びメタロセンポリオレフィンである。
【０２６２】
流体吸収性コアの構造は、当業者に既知の接着剤の別個の適用により作製及び制御される。例として、例えばＤｉｓｐｏｍｅｌｔ  ５０５Ｂ、Ｄｉｓｐｏｍｅｌｔ  Ｃｏｏｌ  １１０１、並びにＮａｔｉｏｎａｌ  Ｓｔａｒｃｈ又はＨｅｎｋｅｌにより製造された特定の機能を有する他の接着剤があげられる。
【０２６３】
超薄型流体吸収性コアは、接着剤を使用して基材に吸水性ポリマー粒子を固定化することにより形成される。好ましくは、吸水性ポリマー粒子は、縦型ストリップ又は別個のスポットを形成する。吸水性ポリマー粒子の他のパターンも可能である。
【０２６４】
典型的には、吸水性ポリマー粒子は、非連続層を、別個の空洞を形成する接着剤としての熱可塑性組成物で覆われ、それによって吸水性ポリマー粒子が固定化される基材層、すなわち不織布層に形成する。
【０２６５】
熱可塑性組成物の代わりに接着剤を含む第２基材層を使用することもできる。
【０２６６】
好ましい実施態様において、超薄型流体吸収性コアは、固定化された吸水性ポリマー粒子の少なくとも２つの層を含む。
【０２６７】
適切な流体吸収性コアは、流体吸収性物品を製造する方法により形成される層を含むこともできる。層状構造は、続いて異なる層をｚ方向に生じることにより形成することができる。
【０２６８】
あるいは、コア構造を、２つ以上の予め形成された層から形成し、層状流体吸収性コアを得ることができる。これらの均一又は異なる層を、隣接する平面で互いに固定することができる。あるいは、層は、別々の吸水性ポリマー材料が組み込まれる複数のチャンバが形成されるように組み合わせることができる。
【０２６９】
更に、複合構造は、吸水性ポリマー材料が固着されている担体層（例えば、ポリマーフィルム）から形成することができる。固着は、一面又は両面に実施することができる。担体層は、体液に対して浸透性又は不浸透性でありうる。
【０２７０】
典型的には、流体吸収性物品は、少なくとも上側浸透層（Ａ）、少なくとも下側不浸透層（Ｂ）及び他の任意の層の他に、層（Ａ）と層（Ｂ）との間の少なくとも１つの流体吸収性コアを含む。第１流体吸収性コアへの第２流体吸収性コアの添加は、体液移動及び分布において更なる可能性を提供する。更に、より大量の排出体液を保持することができる。異なる吸水性ポリマー濃度及び含有量を示す幾つかの層を組み合わせる機会を有すると、流体吸収性物品の厚さを、幾つか流体吸収性コアが含まれていても、最小限に低減することができる。
【０２７１】
適切な流体吸収性物品は、単一コア系又は流体吸収性物品において典型的に見出される他の層との任意の組み合わせによる複数コア系を含む。好ましくは、流体吸収性物品は単一又は二重コア系を含み、最も好ましくは、流体吸収性物品は単一流体吸収性コアを含む。
【０２７２】
流体吸収性コアは、典型的には均一のサイズ又はプロフィールを有する。適切な流体吸収性コアは、コアの形状及び／又は吸水性ポリマー粒子の含有量及び／又は吸水性ポリマー粒子の分布及び／又は層状流体吸収性コアが存在する場合は異なる層の寸法に関して、輪郭構造を有することもできる。
【０２７３】
これらの層又は折り畳みは、好ましくは、例えば接着剤の添加により又は機械的、熱的若しくは超音波的結合若しくはこれらの組み合わせにより、互いに結合される。吸水性ポリマー粒子を、個別の層の中又は間に、例えば別個の吸水性ポリマー層を形成することにより含めることができる。
【０２７４】
流体吸収性コアは、当該技術分野で既知の流体吸収性物品に典型的に存在する追加の添加剤を含むことができる。例示的な添加剤は、臭気防止添加剤及び湿度指示添加剤である。
【０２７５】
臭気防止に関して、香料及び／又は臭気防止添加剤が場合により添加される。適切な臭気防止添加剤は、流体吸収性物品を経時的に所持することにより発生する臭気を低減する当該技術分野で既知の全ての物質である。したがって、適切な臭気防止添加剤は、ゼオライト、活性炭、ベントナイト、シリカ、アエロジル、多孔質珪藻土、粘土などの無機材料；エチレンジアミン四酢酸（ＥＤＴＡ）、シクロデキストリン、アミノポリ炭酸、エチレンジアミンテトラメチレンホスホン酸、アミノホスフェート、多官能価芳香族化合物、Ｎ，Ｎ−ジコハク酸等のキレート剤である。
【０２７６】
適切な臭気防止添加剤は、更に、第四級アンモニウム、フェノール、アミド及びニトロ化合物、並びにこれらの混合物等の抗微生物剤；銀塩、亜鉛塩、塩化セチルピリジニウム及び／又はトリクロサン等の殺菌剤、並びに１２未満のＨＬＢ値を有する界面活性剤である。
【０２７７】
適切な臭気防止添加剤は、更に、無水マレイン酸、イタコン酸無水物、ポリマレイン酸無水物又はポリイタコン酸無水物、マレイン酸とＣ2〜Ｃ8オレフィン又はスチレンとのコポリマー、ポリマレイン酸無水物又は無水マレイン酸とイソブテン、ジイソブテン若しくはスチレンとのコポリマー等の無水物基を有する化合物、アスコルビン酸、安息香酸、クエン酸、サリチル酸又はソルビン酸等の酸性基を有する化合物及び酸性基を有するモノマーの流体可溶性ポリマー、Ｃ3〜Ｃ5単不飽和カルボン酸のホモポリマー又はコポリマーである。
【０２７８】
適切な臭気防止添加剤は、更に、カプロン酸アリル、アリルシクロヘキサンアセテート、アリルシクロヘキサンプロピオネート、アリルヘプタノエート、酢酸アミル、プロピオン酸アミル、アネトール、アニスアルデヒド、アニソール、ベンズアルヒド、酢酸ベンジル、ベンジルアセトン、ベンジルアルコール、酪酸ベンジル、ギ酸ベンジル、カンフェン、カンファーガム、レボカルベオール、ギ酸シンナミル、シス−ジャスモン、シトラール、シトロネロール及びその誘導体、クミンアルコール及びその誘導体、シクラールＣ、ジメチルベンジルカルビノール及びその誘導体、ジメチルオクタノール及びその誘導体、ユーカリプトール、ゲラニル誘導体、酢酸ラバンズリル、リグストラール、ｄ−リモネン、リナロール、リナリル誘導体、メントン及びその誘導体、ミルセン及びその誘導体、ネラール、ネロール、ｐ−クレゾール、ｐ−シメン、オレンジテルペン、アルファ−ポネン、４−テルピネオール、チモール等の香料である。
【０２７９】
マスキング剤も臭気防止添加剤として使用される。マスキング剤は、固体壁材料に封入された香料である。好ましくは、壁材料は、香料成分の時間遅延放出に使用される流体可溶性気泡マトリックスを含む。
【０２８０】
更なる適切な臭気防止添加剤は、Ｃｕ、Ａｇ及びＺｎ等の遷移金属、ウレアーゼインヒビター等の酵素、デンプン、ｐＨ緩衝材料、キチン、緑茶の木の抽出物、イオン交換樹脂、炭酸塩、重炭酸塩、リン酸塩、硫酸塩又はこれらの混合物である。
【０２８１】
好ましい臭気防止添加剤は、緑茶の木の抽出物、シリカ、ゼオライト、炭素、デンプン、キレート剤、ｐＨ緩衝材料、キチン、多孔質珪藻土、粘土、イオン交換樹脂、炭酸塩、重炭酸塩、リン酸塩、硫酸塩、マスキング剤又はこれらの混合物である。臭気防止添加剤の適切な濃度は、約０．５〜約３００ｇｓｍである。
【０２８２】
最新の開発は、湿度指示添加剤の添加を提案する。流体吸収性物品の湿度を電気的にモニタリングする他に、湿度指示薬を有するホットメルト接着剤を含む湿度指示添加剤が知られている。湿度指示添加剤は、黄色から相対的に暗く、深い青色に色を変える。この色変化は、流体吸収性物品の液体不浸透外側材料から容易に感知される。存在する湿度の指示も、湿潤すると消滅する、裏面シートにパターン化された水溶性インクの適用を介して達成される。
【０２８３】
適切な湿度指示添加剤は、ソルビタンモノオレエートとポリエトキシル化水素化ヒマシ油の混合物を含む。好ましくは、湿度指示添加剤の量は、流体吸収性コアの質量に関して約１〜５質量％である。
【０２８４】
流体吸収性コアの坪量は、好ましくは４００〜１２００ｇｓｍである。流体吸収性コアの密度は、好ましくは０．１〜０．５０ｇ／ｃｍ3である。流体吸収性コアの厚さは、おむつの場合、好ましくは１〜５ｍｍ、失禁用製品の場合、３〜１５ｍｍである。
【０２８５】
任意の取得分布層（Ｄ）
任意の取得分布層（Ｄ）は、上側層（Ａ）と流体吸収性コア（Ｃ）の間に位置し、排出体液を効率的に取得するため及びそれらを流体吸収性組成物の他の領域又は他の層に移動及び分布し、そこで体液を固定化し、貯蔵するために好ましく構成される。したがって、上側層は排出液を、流体吸収性物コアに分布するために取得分布層（Ｄ）に移動する。
【０２８６】
取得分布層は、繊維材料及び場合により吸水性ポリマー粒子を含む。
【０２８７】
繊維材料は、親水性、疎水性、又は親水性と疎水性の両方の繊維の組み合わせでありうる。天然繊維、合成繊維又は両方の組み合わせから誘導することができる。
【０２８８】
適切な取得分布層は、セルロース繊維及び／又は変性セルロース繊維及び／又は合成繊維又はこれらの組み合わせから形成される。したがって、適切な取得分布層は、セルロース繊維、特に木材パルプ毛羽を含有することができる。更なる適切な親水性、疎水性繊維、並びに変性又は非変性天然繊維の例は、上記「液体浸透層（Ａ）」の章に提示されている。
【０２８９】
特に、流体取得及び分布特性の両方を提供するために、変性セルロース繊維の使用が好ましい。変性セルロース繊維の例として、化学的に処理されたセルロース繊維、特に化学的に硬化されたセルロース繊維があげられる。用語「化学的に硬化されたセルロース繊維」は、化学的方法で硬化され繊維の硬度を増したセルロース繊維を意味する。そのような方法には、被覆及び含浸の形態での化学硬化剤の添加が含まれる。適切なポリマー硬化剤には、窒素含有基を有するカチオン性変性デンプン、ラテックス、ポリアミド−エピクロロヒドリン樹脂、ポリアクリルアミド、尿素ホルムアルデヒド及びメラミンホルムアルデヒド樹脂等の湿潤強化樹脂、並びにポリエチレンイミン樹脂を含めることができる。
【０２９０】
硬化は、例えばポリマー鎖の架橋により化学構造を変更することを含むこともできる。したがって、架橋剤を繊維に適用することができ、これにより繊維間架橋結合が化学的に形成される。更に、セルロース繊維を個別形態の架橋結合により硬化することができる。適切な化学硬化剤は、典型的には、Ｃ2〜Ｃ8ジアルデヒド、酸官能基を有するＣ2〜Ｃ8モノアルデヒド、特にＣ2〜Ｃ9ポリカルボン酸を含むモノマー架橋剤である。
【０２９１】
好ましくは、変性セルロース繊維は化学的に処理されたセルロース繊維である。特に好ましいものは、セルロース繊維をクエン酸で処理することより得られる巻き繊維である。好ましくは、セルロース繊維及び変性セルロース繊維の坪量は、５０〜２００ｇｓｍである。
【０２９２】
適切な取得分布層は、更に合成繊維を含む。合成繊維の既知の例は、上記「液体浸透層（Ａ）」の章に見出される。取得分布層の機能において３Ｄ−ポリエチレンが好ましい。
【０２９３】
更に、セルロース繊維の場合、親水性合成繊維が好ましい。親水性合成繊維は、疎水性繊維の化学変性により得られる。好ましくは、親水性化は疎水性繊維の界面活性剤処理により実施される。したがって、疎水性繊維の表面は、例えば繊維に界面活性剤を噴霧することによる又は繊維を界面活性剤に浸けることによる非イオン性又はイオン性界面活性剤での処理によって、親水性にすることができる。更に好ましいものは、永久的に親水性の合成繊維である。
【０２９４】
取得分布層の繊維材料を固定して、層の強度及び一体性を増すことができる。繊維をウエブに固める技術は、機械的結合、熱結合及び化学結合である。ウエブの一体性を増す異なる方法の詳細な記載は、上記「液体浸透層（Ａ）」の章に提示されている。
【０２９５】
好ましい取得分布層は、繊維材料及びそれに分布された吸水性ポリマー粒子を含む。吸水性ポリマー粒子を、遊離繊維から層を形成する過程で添加することができる、あるいは層の形成後、モノマー溶液を加え、ＵＶ誘導重合技術により被覆溶液を重合することができる。したがって「ｉｎ  ｓｉｔｕ」の重合は、吸水性ポリマーを適用する更なる方法である。
【０２９６】
したがって、適切な取得分布層は、８０〜１００質量％の繊維材料及び０〜２０質量％の吸水性ポリマー粒子；好ましくは８５〜９９．９質量％の繊維材料及び０．１〜１５質量％の吸水性ポリマー粒子；より好ましくは９０〜９９．５質量％の繊維材料及び０．５〜１０質量％の吸水性ポリマー粒子；最も好ましくは９５〜９９質量％の繊維材料及び１〜５質量％の吸水性ポリマー粒子を含む。
【０２９７】
好ましい取得分布層は、吸水性ポリマー粒子の濃度に応じて、坪量２０〜２００ｇｓｍ、最も好ましくは４０〜５０ｇｓｍを示す。
【０２９８】
任意のティッシュ層（Ｅ）
任意のティッシュ層が（Ｃ）の直ぐ上及び／又は下に配置される。
【０２９９】
ティッシュ層の材料は、ウエブ、衣類、織物及びフィルムを含む任意の既知の種類の物質を含むことができる。ティッシュ層は、セルロース、綿、アマ、リネン、麻、羊毛、絹、毛皮、体毛及び天然に生じる鉱物繊維等の天然繊維を含むことができる。ティッシュ層は、レーヨン及びリオセル（セルロース由来）、多糖類（デンプン）、ポリオレフィン繊維（ポリプロピレン、ポリエチレン）、ポリアミド、ポリエステル、ブタジエン−スチレンブロックコポリマー、ポリウレタン、並びにこれらの組み合わせ等の合成繊維を含むこともできる。好ましくは、ティッシュ層はセルロース繊維を含む。
【０３００】
他の任意の構成要素（Ｆ）
１．レッグカフ
典型的なレッグカフは、繊維と不織布材料が同時に形成される直接押出法により又は後で不織布材料に撚ることができる予め形成された繊維の撚り方法により形成されうる不織布材料を含む。直接押出法の例には、スパン結合、メルトブローン、溶媒紡糸、電気紡糸及びこれらの組み合わせが含まれる。撚り方法の例には、湿式撚り及び乾式撚り（例えば、空気撚り、カーディング）方法が含まれる。上記の方法の組み合わせには、スパン結合−メルトブローン−スパン結合（ｓｍｓ）、スパン結合−メルトブローン−メルトブローン−スパン結合（ｓｍｍｓ）、スパン結合−カーディング（ｓｃ）、スパン結合−空気撚り（ｓａ）、メルトブローン−空気撚り（ｍａ）及びこれらの組み合わせが含まれる。直接押出を含む組み合わせを、同じ時点又は続く時点で組み合わせることができる。上記例において、１つ以上の個別の層をそれぞれの方法により生成することができる。したがって、「ｓｍｓ」は、３層の不織布材料を意味し、「ｓｍｓｍｓ」又は「ｓｓｍｍｓ」は、５層の不織布材料を意味する。通常、小文字の（ｓｍｓ）は個別の層を示し、一方、大文字の（ＳＭＳ）は同様の隣接層の集まりを意味する。
【０３０１】
更に、適切なレッグカフは弾性ストランドを備える。
【０３０２】
層の組み合わせｓｍｓ、ｓｍｍｓ又はｓｍｓｍｓを示す合成繊維のレッグカフが好ましい。密度１３〜１７ｇｓｍの不織布が好ましい。好ましくは、レッグカフは２本の弾性ストランドを備える。
【０３０３】
２．弾性ゴム
弾性ゴムは、流体吸収性物品を装着者の体、例えば腰及び足の周囲に確実に保持し、柔軟に密閉して、閉じ込め及び適合を改善するために使用される。足の弾性ゴムは、外側層と内側層若しくは流体吸収性物品の間又は外側カバーと身体側ライナーの間に配置される。適切な弾性ゴムは、熱可塑性ポリウレタン、エラストマー材料、ポリ（エーテル−アミド）ブロックコポリマー、熱可塑性ゴム、スチレン−ブタジエンコポリマー、シリコンゴム、天然ゴム、合成ゴム、スチレンイソプレンコポリマー、スチレンエチレンブチレンコポリマー、ナイロンコポリマー、セグメント化ポリウレタン及び／又はエチレン−酢酸ビニルコポリマーを含むスパンデックス繊維のシート、リボン又はストランドを含む。弾性ゴムを、伸張した後に基材に固定すること又は伸張された基材に固定することができる。さもなければ、弾性ゴムを基材に固定し、次に例えば加熱により弾性化又は収縮することができる。
【０３０４】
３．密閉系
密閉系には、テープタブ、ランディングゾーン、エラストマー、プルアップ及びベルト系が含まれる。
【０３０５】
第１腰領域の少なくとも一部は、密閉系により第２腰領域に結合されて、流体吸収性物品をその場所に保持し、流体吸収性物品の足開口部及び腰を形成する。好ましくは、流体吸収性物品は再密封可能な密閉系を備える。
【０３０６】
密閉系は、再密封可能又は永久的であり、そのような使用に適した任意の材料を含み、例えば、プラスチック、弾性ゴム、フィルム、発泡体、不織布基材、織布基材、紙、ティッシュ、積層体、繊維強化プラスチックなど又はこれらの組み合わせである。好ましくは、密閉系は柔軟材料を含み、装着者の皮膚を刺激することなく滑らかに穏やかに作用する。
【０３０７】
密閉要素の一部は接着テープである又は第１腰領域の外側縁に配置されている一対の外側伸張タブを含む。テープタブは、典型的には前面体パネルに結合し、第１ウエストバンドの各端部から外側に伸びる。これらのテープタブは、表面に面して内側に接着剤を含み、これは典型的には使用前に薄い取り外し可能なカバーシートで保護されている。
【０３０８】
適切なテープタブは、ポリエチレン、ポリウレタン、ポリスチレン、ポリカーボネート、ポリエステル、エチレンビニルアセテート、エチレンビニルアルコール、エチレンビニルアセテートアクリレート又はエチレンアクリル酸コポリマー等の熱可塑性ポリマーから形成されうる。
【０３０９】
適切な密閉系は、マジックテープ式ファスターのフック部分を更に含み、標的装置は、マジックテープ式ファスターのループ部分を含む。
【０３１０】
適切な機械式密閉系はランディングゾーンを含む。機械式密閉系は外側カバーで直接締めることができる。ランディングゾーンは、流体吸収性物品がテープタブとかみ合うことが望ましい領域として作用することができる。ランディングゾーンは基部材及び複数のテープタブを含むことができる。テープタブは、ランディングゾーンの基部材に埋め込まれていてもよい。基部材はループ材を含むことができる。ループ材は、裏当て材及び裏当て材に結合された不織布スパン結合ウエブ層を含むことができる。
【０３１１】
したがって、適切なランディングゾーンはスパン結合により作製することができる。スパン結合不織布は、溶融熱可塑性材料を押し出すことにより形成された溶融紡糸繊維から作製される。二軸延伸ポリプロピレン（ＢＯＰＰ）又は機械式密閉系の場合、けば立て／密閉ループが好ましい。
【０３１２】
更に、適切な機械式密閉系は、パンツ又はプルアップ等の流体吸収性物品のフレキシブルウエストバンドとして機能する弾性ユニットを含む。弾性ユニットは、流体吸収性物品が例えば用便練習用パンツとして装着者により引き下ろされることを可能にする。
【０３１３】
適切なパンツ形状流体吸収性物品は、前部、後部、股部、前部と側部を横方向で連結する側部、尻部、弾性腰領域及び液密な外側層を有する。尻部は、使用者の腰の周りに配置されている。使い捨てパンツ形状流体吸収性物品（プルアップ）は、好ましい柔軟性、伸縮性、漏れ止め特性及び適合特性を有し、装着者に優れた快適性を付与する。
【０３１４】
適切なプルアップは、低弾性、良好な引裂き強さ及び高い弾性回復を有する熱可塑性フィルム、シート及び積層体を含む。
【０３１５】
適切な密閉系は、更に、流体吸収性物品の締め具内の弾性領域を生じるためにエラストマーを含むことができる。エラストマーは、腰及び足開口部で装着者に流体吸収性物品の快適な適合性を提供し、同時に漏れに対する適切な性能を維持する。
【０３１６】
適切なエラストマーは、蒸気透過性及び液体障壁特性を示すエラストマーポリマー又は弾性接着材料である。好ましいエラストマーは、伸ばした後に元の長さまで縮むことができる。
【０３１７】
適切な密閉系は、流体吸収性物品を装着者の体に柔軟に確保するため及び装着者に改善された適合性を提供するために、ウエストベルト及びレッグベルトを含むベルト系を更に含む。適切なウエストベルトは、左弾性ベルトと右弾性ベルトの２本の弾性ベルトを含む。左弾性ベルトは、左角端部のそれぞれと関連する。右弾性ベルトは、右角端部のそれぞれと関連する。左及び右側ベルトは、吸着性衣類が平らに置かれると弾性的に伸びる。各ベルトは、流体吸収性物品の前面及び後面の間を連結し、その間で延伸して腰穴及び足穴を形成する。
【０３１８】
好ましくは。ベルト系はエラストマーから作製され、それによって流体吸収性物品の快適な適合性を提供し、漏れに対する適切な性能を維持する。
【０３１９】
Ｄ．流体吸収性物品構造
本発明は、上記に記述された成分及び層、フィルム、シート、ティッシュ又は基材を結合して、流体吸収性物品を提供することに更に関する。少なくとも２つ、好ましくは全ての層、フィルム、シート、ティッシュ又は基材が結合される。
【０３２０】
適切な流体吸収性物品は、単一又は複数の流体吸収性コア系を含む。好ましくは、流体吸収性物品は単一又は二重の流体吸収性コア系を含む。
【０３２１】
流体吸収性コアの適切な流体貯蔵層は、均質又は不均質に分散されている吸水性ポリマー粒子を含む繊維材料の均質又は不均質混合物を含む。流体吸収性コアの適切な流体貯蔵層は、繊維材料の均質混合物を含み、場合により吸水性ポリマー粒子を含む層状流体吸収性コア系を含み、それぞれの層は、当該技術分野で既知の方法により任意の繊維材料から製造することができる。
【０３２２】
吸水性ポリマー粒子を固定化するために、隣接層を熱可塑性材料により固着し、表面全体にわたって連結を構築する、あるいは接合点の個別領域を構築する。後者の場合、流体吸収性粒子を担持する空洞又はポケットが構築される。接合点の領域は規則的又は不規則的なパターンを有することができ、例えば流体吸収性コアの縦軸にそって又は多角形、例えば五角形若しくは六角形のパターンで整列しうる。接合点の領域は、それ自体、直径約０．５ｍｍ〜２ｍｍの長方形、円形又は正方形の形状でありうる。接合点の領域を含む流体吸収性物品は、より良好な湿潤強度を示す。
【０３２３】
製品シャーシ及びそれに含有される成分の構造は、当業者に既知のホットメルト接着剤の別個の適用により作製及び制御される。例として、Ｄｉｓｐｏｍｅｌｔ  ５０５Ｂ、Ｄｉｓｐｏｍｅｌｔ  Ｃｏｏｌ  １１０１、並びにＮａｔｉｏｎａｌ  Ｓｔａｒｃｈ又はＨｅｎｋｅｌにより製造された特定の機能を持つ他の接着剤があげられる。
【０３２４】
吸水性ポリマー粒子及び流体吸収性物品は、下記の試験方法により試験される。
方法：
測定は、特に記述のない限り、周囲温度の２３±２℃及び相対大気湿度の５０±１０％で実施されるべきである。吸水性ポリマー粒子は測定の前に十分に混合される。
【０３２５】
塩水流伝導性（ＳＦＣ）
塩水流伝導性は、ＥＰ  ０  ６４０  ３３０  Ａ１に記載されているように吸水性ポリマー粒子の膨張ゲル層のゲル層透過性として決定されるが、前述の特許出願の１９頁及び図８に記載されている装置は、ガラスフリット（４０）が使用されず、プランジャー（３９）がシリンダー（３７）と同じポリマー材料から構成され、接触表面全体にわたってそれぞれ均一に分布されている直径９．６５ｍｍの２１個の穴をここで有するように改変した。測定の手順及び評価はＥＰ  ０  ６４０  ３３０  Ａ１と変わらない。流速は自動的に記録される。
【０３２６】
塩水流伝導性（ＳＦＣ）は以下のように計算される：
ＳＦＣ［ｃｍ3ｓ／ｇ］＝（Ｆｇ（ｔ＝０）×Ｌ０）／（ｄ×Ａ×ＷＰ）
ここで、Ｆｇ（ｔ＝０）は、ＮａＣｌ溶液の流速（ｇ／ｓ）であり、これはｔ＝０で推定した流れ決定のＦｇ（ｔ）データの線形回帰分析により得られ、Ｌ０は、ゲル層の厚さ（ｃｍ）であり、ｄは、ＮａＣｌ溶液の密度（ｇ／ｃｍ3）であり、Ａは、ゲル層の表面積（ｃｍ2）であり、ＷＰは、ゲル層にかかる静水圧（ｄｙｎ／ｃｍ2）である。
【０３２７】
自由膨張率（ＦＳＲ）
１．００ｇ（＝Ｗ１）の乾燥吸水性ポリマー粒子を計量して２５ｍｌのガラスビーカーに入れ、ガラスビーカーの底部に均一に分注する。次に２０ｍｌの０．９質量％の塩化ナトリウム溶液を第２ガラスビーカーに分配し、このビーカーの内容物を第１ビーカーに素早く加え、ストップウオッチを始動する。液体表面の反射の消滅により確認し、塩溶液の最終液滴が吸収されると、ストップウオッチを停止する。第２ビーカーから注がれ及び第１ビーカーのポリマーに吸収された液体の正確な量を、第２ビーカーを再計量することにより正確に決定する（＝Ｗ２）。ストップウオッチで測定した、吸収に要した時間をｔとする。表面での液体の最後の一滴の消滅を時間ｔとする。
【０３２８】
自由膨張率（ＦＳＲ）は以下のように計算される：
ＦＳＲ［ｇ／ｇｓ］＝Ｗ２／（Ｗ１×ｔ）
ヒドロゲル形成ポリマーの水分含有量が３質量％を超える場合、質量Ｗ１をこの水分含有量に修正しなければならない。
【０３２９】
渦
５０．０±１．０ｍｌの０．９％ＮａＣｌ溶液を１００ｍｌのビーカーに加える。筒形撹拌バー（３０×６ｍｍ）を加え、塩溶液を撹拌プレートにより６０ｒｐｍで撹拌する。２．０００±０．０１０ｇの吸水性ポリマー粒子をできるだけ素早くビーカーに加え、添加が始まるとストップウオッチを始動する。ストップウオッチを、混合物の表面が「静か」になると停止し、これは表面に乱流がないことを意味し、混合物が回転している間は、粒子の表面全体が単位として回転する。ストップウオッチで示された時間を渦時間として記録する。
【０３３０】
形態
吸水性ポリマー粒子の粒子形態を顕微鏡分析により膨張状態で調査した。およそ１００ｍｇの吸水性ポリマー粒子をガラス顕微鏡スライドの上に置いた。シリンジを用いて、０．９％ＮａＣｌ水溶液を吸水性ポリマー粒子の上に置いて膨張させた。粒子により吸収されるため溶液を常に補充した。吸水性ポリマー粒子が乾燥しないように注意する必要がある。３０分間の膨張時間のあと、スライドを顕微鏡（Ｌｅｉｃａ  Ｍａｃｒｏｓｃｏｐｅ  Ｚ１６  ＡＰＯ、倍率２０×、Ｓｃｈｏｔｔ  ＫＬ２５００  ＬＣＤ冷光供給源によるバックライト、カメラＬｅｉｃａ  ＤＦＣ４２０、全てＬｅｉｃａ  Ｍｉｃｒｏｓｙｓｔｅｍｅ  Ｖｅｒｔｒｉｅｂ  ＧｍｂＨ；Ｗｅｔｚｌａｒ；Ｇｅｒｍａｎｙ）の下に置き、３枚の写真を試料の異なる部分で撮影した。
【０３３１】
形態を３つの部類に分けることができる。１型は、０．４〜２．５ｍｍの直径を有する１つの空洞を持つ粒子であり、２型は、０．００１〜０．３ｍｍの直径を有する２つ以上の空洞を持つ粒子であり、３型は、目に見える空洞がない固体粒子である。
【０３３２】
図９は、０．９４ｍｍの直径を有する空洞を持つ１型の膨張粒子を示し、図１０は、０．０３未満〜０．１３ｍｍの直径を有する１５個超の空洞を持つ２型の膨張粒子を示す。
【０３３３】
写真を分析し、各部類の数を記録する。未確定又は集塊粒子を更なる評価から省く。各試料の３枚の写真の個別の結果を平均する。
【０３３４】
自由膨張ゲル床透過性（ＧＢＰ）
自由膨張ゲル床透過性を決定する方法は、ＵＳ２００５／０２５６７５７、段落［００６１］〜［００７５］に記載されている。
【０３３５】
粒径分布
吸水性ポリマー粒子の粒径分布は、Ｃａｍｚｉｓｅｒ（登録商標）画像分析システム（Ｒｅｔｓｃｈ  Ｔｅｃｈｎｏｌｏｇｙ  ＧｍｂＨ；Ｈａａｎ；Ｇｅｒｍａｎｙ）により決定される。
【０３３６】
平均粒径及び粒径分布の決定には、粒子画分の容量率を累積形態でプロットし、平均粒径を図示により決定する。
【０３３７】
ここで平均粒径（ＡＰＤ）は、累積５０質量％を生じるメッシュサイズの値である。
【０３３８】
粒径分布（ＰＤＤ）は以下のように計算される：
【数２】
0005940051.tif 000003
ここで、ｘ1は、累積９０質量％を生じるメッシュサイズの値であり、ｘ2は、累積１０質量％を生じるメッシュサイズの値である。
【０３３９】
平均球形度
平均球形度は、１００〜１，０００μｍの粒径画分を使用して、Ｃａｍｚｉｓｅｒ（登録商標）画像分析システム（Ｒｅｔｓｃｈ  Ｔｅｃｈｎｏｌｏｇｙ  ＧｍｂＨ；Ｈａａｎ；Ｇｅｒｍａｎｙ）により決定される。
【０３４０】
水分含有量
吸水性ポリマー粒子の水分含有量は、ＥＤＡＮＡ推奨試験方法番号ＷＳＰ２３０．２−０５"Ｍｏｉｓｔｕｒｅ  Ｃｏｎｔｅｎｔ"により決定される。
【０３４１】
遠心保持能力（ＣＲＣ）
吸水性ポリマー粒子の遠心保持能力は、ＥＤＡＮＡ推奨試験方法番号ＷＳＰ２４１．２−０５"Ｃｅｎｔｒｉｆｕｇｅ  Ｒｅｔｅｎｔｉｏｎ  Ｃａｐａｃｉｔｙ"により決定され、遠心保持能力の大きいティーバッグの高い値を使用する必要がある。
【０３４２】
高荷重下吸収性（ＡＵＨＬ）
吸水性ポリマー粒子の高荷重下吸収性は、２１．０ｇ／ｃｍ2の重りの代わりに４９．２ｇ／ｃｍ2の重りを使用する以外は、ＥＤＡＮＡ推奨試験方法番号ＷＳＰ２４２．２−０５"Ａｂｓｏｒｐｔｉｏｎ  Ｕｎｄｅｒ  Ｐｒｅｓｓｕｒｅ"と同様に決定される。
【０３４３】
押出物
吸水性ポリマー粒子の押出構成物のレベルは、ＥＤＡＮＡ推奨試験方法番号ＷＳＰ２７０．２−０５"Ｅｘｔｒａｃｔａｂｌｅｓ"により決定される。
【０３４４】
湿潤ＳＡＰ振り落とし（ＳＡＰ損失）
吸水性ポリマー粒子の湿潤ＳＡＰ振り落としは、流体吸収性コアの中央を切断した、サイズ７インチ×４インチ（１７．８ｃｍ×１０．２ｃｍ）の長方形コア試料を使用して決定される。切断コア試料の重量は、乾燥重量（Ｗdry）として記録される。乾燥コア試料をパンの中に置き、乾燥重量の１グラムあたり１０ｇの０．９％ＮａＣｌ溶液を、コア試料に均質に加える。全ての自由液体がコア試料に吸収された５分後、湿潤コア試料を計量し、振とう前湿潤重量（Ｗb-wet）として記録する。湿潤コア試料を、８５０ミクロンＵＳＡ標準試験篩（ＶＷＲ  Ｉｎｔｅｒｎａｔｉｏｎａｌ  ＬＬＣ；Ａｒｌｉｎｇｔｏｎ  Ｈｅｉｇｈｔｓ；Ｕ．Ｓ．Ａ．）の上に注意深く置く。湿潤コア試料を有する篩を、Ｒｅｔｓｃｈ（登録商標）ＡＳ２００篩振とう機（Ｒｅｔｓｃｈ  ＧｍｂＨ；Ｈａａｎ；Ｇｅｍａｎｙ）に設置し、５分間、予め設定された振幅２．００で振とうする。次に、湿潤コア試料を短い方の末端で取り出し、垂直にして計量パンに移す。湿潤コア試料を振とう後湿潤重量（Ｗa-wet）として記録する。湿潤ＳＡＰ振り落とし（ＳＡＰ損失）は以下のように計算される：
【数３】
0005940051.tif 000004
【０３４５】
ＥＤＡＮＡ試験方法は、例えばＥＤＡＮＡ，Ａｖｅｎｕｅ  Ｅｕｇｅｎｅ  Ｐｌａｓｋｙ  １５７，Ｂ−１０３０  Ｂｒｕｓｓｅｌｓ，Ｂｅｌｇｉｕｍから得られる。
【０３４６】
実施例
基礎ポリマー製造
実施例１
方法を、図１に示されている組込型流動床（２７）及び外部流動床（２９）を有する並流噴霧乾燥プラントで実施した。噴霧乾燥機（５）の筒形部分は、２２ｍの高さ及び３．４ｍの直径を有した。内部流動床（ＩＦＢ）は、２．０ｍの直径及び０．４ｍのせきの高さを有した。外部流動床（ＥＦＢ）は、３．０ｍの長さ、０．６５ｍの幅及び０．５ｍのせきの高さを有した。
【０３４７】
乾燥ガスを噴霧乾燥機の最上部からガス分配機（３）を介して供給した。乾燥ガスを、バッグハウスフィルター（９）及び凝縮器カラム（１２）を介して部分的に再循環した（乾燥ガスループ）。乾燥ガスは、１容量％〜５容量％の残留酸素を含む窒素であった。重合開始前に、乾燥ガスループを、残留酸素が５質量％未満になるまで窒素で充填した。噴霧乾燥機（５）の筒形部分における乾燥ガスのガス速度は、０．５９ｍ／ｓであった。噴霧乾燥機内部の圧力は、大気圧よりも４ｍｂａｒ低かった。
【０３４８】
噴霧乾燥機出口温度を、図３で示されるように、筒形部分の端部の周囲の３つの地点で測定した。３つの単一測定値（４７）を使用して、筒形噴霧乾燥機の平均出口温度を計算した。乾燥ガスループを加熱し、モノマー溶液の投与を開始する。この時点から、噴霧乾燥機出口温度を、熱交換器（２０）を介してガス入口温度を調整することにより１２５℃に制御した。
【０３４９】
生成物は、せきの高さに達するまで内部流動床（２７）に蓄積した。９４℃の温度及び３８％の相対湿度を有する調整済内部流動床ガスを、ライン（２５）を介して内部流動床（２７）に供給した。相対湿度は、ライン（２３）を介して蒸気を加えることにより制御した。内部流動床（２７）における内部流動床ガスのガス速度は０．８ｍ／ｓであった。生成物の滞留時間は４４分間であった。
【０３５０】
噴霧乾燥機オフガスを、バッグハウスフィルター（９）で濾過し、急冷／冷却のために凝縮器カラム（１２）に送った。過剰水を、凝縮器カラム（１２）内部において（一定）充填レベルを制御することにより、凝縮器カラム（１２）からポンプで送り出した。凝縮器カラム（１２）内の水を、熱交換器（１３）により冷却し、急冷ノズル（１１）を介してポンプによりガスに対して対流で送り出し、凝縮器カラム（１２）内の温度は４５℃であった。凝縮器カラム（１２）内の水を、アクリル酸蒸気を洗い流すために、水酸化ナトリウム溶液の投与によりアルカリｐＨに設定した。
【０３５１】
凝縮器カラムオフガスを、乾燥ガス入口パイプ（１）と調整済内部流動床ガス（２５）に分けた。ガス温度を、熱交換器（２０）及び（２２）を介して制御した。高温乾燥ガスを、ガス分配機（３）を介して並流噴霧乾燥機に供給した。ガス分配機（３）は、乾燥ガス量に応じて５〜１０ｍｂａｒ圧力を低下する一対のプレートから構成された。
【０３５２】
生成物を、回転バルブ（２８）を介して内部流動床（２７）から外部流動床（２９）に排出した。５５℃の温度を有する調整済外部流動床ガスを、ライン（４０）を介して外部流動床（２９）に供給した。外部流動床ガスは空気であった。外部流動床（２９）における外部流動床ガスのガス速度は０．８ｍ／ｓであった。生成物の滞留時間は１４分間であった。
【０３５３】
生成物を、回転バルブ（３２）を介して外部流動床（２９）から篩（３３）に排出した。篩（３３）は、８５０μｍ超の粒径を有する過大物／塊を篩い分けするために使用した。
【０３５４】
モノマー溶液は、最初にアクリル酸と３回エトキシル化されたグリセロールトリアクリレート（内部架橋剤）と混合し、次に３７．３質量％のアクリル酸ナトリウム溶液と混合することにより製造した。得られたモノマー溶液の温度は、ループにおける熱交換器及びポンプ送り出しを使用して１０℃に制御した。２５０μｍのメッシュサイズを有するフィルターユニットを、ポンプの後のループで使用した。開始剤を、図１に示されているように、静的混合機（４１）及び（４２）によりライン（４３）及び（４４）を介して液滴化機の上流のモノマー溶液に計量導入した。２０℃の温度を有するペルオキソ二硫酸ナトリウム溶液を、ライン（４３）を介して加え、５℃の温度を有する２，２’−アゾビス［２−（２−イミダゾリン−２−イル）プロパン］二塩酸塩溶液を、ライン（４４）を介して加えた。それぞれの開始剤をポンプでループに送り出し、制御バルブを介して各液滴化機ユニットに投与した。メッシュサイズ１００μｍの第２フィルターユニットを、静的混合機（４２）の後で使用した。噴霧乾燥機の最上部にモノマー溶液を投与するために、図４に示されている３つの液滴化機ユニットを使用した。
【０３５５】
液滴化機ユニットは、図５に示されているように、液滴化機カセット（５３）への開口部を有する外側パイプ（５１）から構成された。液滴化機カセット（５３）は内側パイプ（５２）と連結した。封止として末端にＰＴＦＥブロック（５４）を有する内側パイプ（５３）を、維持管理の目的で方法の操作の際に外側パイプ（５１）の中に押し込む及び外に押し出すことができる。
【０３５６】
液滴化機カセット（６１）の温度を、図６に示されている流路（５９）内の水により２５℃に制御した。液滴化機カセットは、直径２００μｍ及び穴間隔１５ｍｍの２００個の穴を有した。液滴化機カセット（６１）は、予め混合されたモノマーと開始剤溶液の均質分布の停滞容量を実質的に有さない流路（６０）及び２枚の液滴プレート（５７）から構成された。液滴プレート（５７）は、１０°の角度の角度配置を有した。各液滴プレート（５７）は、ステンレススチールから作製され、長さ５００ｍｍ、幅２５ｍｍ及び厚さ１ｍｍであった。
【０３５７】
噴霧乾燥への供給は、１０．２５質量％のアクリル酸、３２．７５質量％のアクリル酸ナトリウム、０．０７０質量％の３回エトキシル化されたグリセロールトリアクリレート（およそ８５質量％濃度）、０．１２質量％の２，２’−アゾビス［２−（２−イミダゾリン−２−イル）−プロパン］二塩酸塩溶液（水中１５質量％）、０．１２質量％のペルオキソ二硫酸ナトリウム溶液（水中１５質量％）及び水から構成された。中和の程度は７１％であった。穴毎の供給は２．０ｋｇ／ｈであった。
【０３５８】
ポリマー粒子は、以下の特徴及び吸収プロフィールを示す：
３１．０ｇ／ｇのＣＲＣ、
１４×１０-7ｃｍ3ｓ／ｇのＳＦＣ、
２０．３ｇ／ｇのＡＵＨＬ、
５ダーシーのＧＢＰ。
【０３５９】
得られたポリマー粒子は、０．５５の粒径分布及び０．９２の平均球形度を有した。
【０３６０】
実施例２
穴の間隔が１１ｍｍであった以外は、実施例１を繰り返した。噴霧乾燥機の最上部へのモノマー溶液の投与には、２００μｍの直径を有する２６７個の穴を持つ３つの液滴化機ユニットを使用した。
【０３６１】
調整済内部流動床ガスは、９８℃の温度及び４５％の相対湿度を有した。
【０３６２】
噴霧乾燥への供給は、１０．２５質量％のアクリル酸、３２．７５質量％のアクリル酸ナトリウム、０．０３９質量％の３回エトキシル化されたグリセロールトリアクリレート（およそ８５質量％濃度）、０．１２質量％の２，２’−アゾビス［２−（２−イミダゾリン−２−イル）−プロパン］二塩酸塩溶液（水中１５質量％）、０．１２質量％のペルオキソ二硫酸ナトリウム溶液（水中１５質量％）及び水から構成された。穴毎の供給は１．５ｋｇ／ｈであった。
【０３６３】
ポリマー粒子は、以下の特徴及び吸収プロフィールを示す：
４４．５ｇ／ｇのＣＲＣ、
９．９ｇ／ｇのＡＵＨＬ、
１×１０-7ｃｍ3ｓ／ｇのＳＦＣ。
【０３６４】
得られたポリマー粒子は、０．６６の粒径分布及び０．９３の平均球形度を有した。
【０３６５】
基礎ポリマーの被覆
実施例３
実施例１で製造した８００ｇの吸水性ポリマー粒子を、機械式すき刃混合機（Ｐｆｌｕｇｓｃｈａｒ（登録商標）Ｍｉｓｃｈｅｒ  Ｔｙｐ  Ｍ５；Ｇｅｂｒ．Ｌｏｅｄｉｇｅ  Ｍａｓｃｈｉｎｅｎｂａｕ  ＧｍｂＨ；Ｐａｄｅｒｂｏｒｎ；Ｇｅｒｍａｎｙ）に室温で加えた。２００ｒｐｍの撹拌速度で、吸水性ポリマー粒子を３．８質量％の硫酸アルミニウム溶液（水中２６．８質量％）により４分以内で被覆した。混合機の速度を被覆後に６０ｒｐｍに低減し、生成物をこの条件で更に５分間混合した。生成物を混合機から取り出した後、８５０μｍのスクリーンで篩にかけ、潜在的な集塊を除去した。
【０３６６】
ポリマー粒子は、以下の特徴及び吸収プロフィールを示す：
３１．０ｇ／ｇのＣＲＣ、
３１×１０-7ｃｍ3ｓ／ｇのＳＦＣ、
１９．８ｇ／ｇのＡＵＨＬ、
６０ダーシーのＧＢＰ、
１１．７質量％の水分含有量。
【０３６７】
基礎ポリマーの後架橋
実施例４
実施例２で製造した１ｋｇの吸水性ポリマー粒子を、加熱ジャケットを有する実験室用すき刃混合機（モデルＭ５；Ｇｅｂｒｕｅｄｅｒ  Ｌｏｅｄｉｇｅ  Ｍａｓｃｈｉｎｅｎｂａｕ  ＧｍｂＨ；Ｐａｄｅｒｂｏｒｎ；Ｇｅｒｍａｎｙ製）に入れた。後架橋剤溶液は、１．００ｇのＤｅｎａｃｏｌ（登録商標）ＥＸ５１２（ポリグリセロールポリグリシジルエーテル；Ｎａｇａｓｅ  ＣｈｅｍｔｅＸ  Ｃｏｒｐｏｒａｔｉｏｎ，Ｏｓａｋａ，Ｊａｐａｎから得た）、７．５ｇのプロピレングリコール及び１５ｇの脱イオン水を混合し、ビーカーに入れ製造した。４５０ｒｐｍの混合機の速度で、後架橋剤溶液を噴霧ノズルからポリマー粉末に３分間にわたって室温で加えた。次に混合機を停止し、混合容器の壁に付着した生成物をこすり落とし（バルクと再合体させ）、混合を４５０ｒｐｍで更に２分間続けた。次に生成物の温度を、混合機のジャケットを加熱することにより１６０℃に上昇させた。生成物をこの温度で１５分間、８０ｒｍｐの混合機速度で保持した。混合機を冷却した後、生成物を排出し、１５０〜８５０μｍで篩にかけ、以下のように特徴決定した：
４１．１ｇ／ｇのＣＲＣ、
７×１０-7ｃｍ3ｓ／ｇのＳＦＣ、
２９．３ｇ／ｇのＡＵＨＬ、
３．２質量％の押出物、
０．２１ｇ／ｇｓのＦＳＲ、
９４．７ｓの渦。
【０３６８】
流体吸収性コアの製造
実施例５
第１基材層を平坦厚紙に置き、パターン型板で覆った。基材は、サイズ１４．５インチ×４．５インチ（３６．８ｃｍ×１１．４ｃｍ）の市販の１７ｇｓｍ形成ティッシュ（Ｃｅｌｌｕ  Ｔｉｓｓｕｅ  Ｈｏｌｄｉｎｇｓ，Ｉｎｃ．；Ｅａｓｔ  Ｈａｒｔｆｏｒｄ；Ｕ．Ｓ．Ａ．）であった。
【０３６９】
型板は、正方形末端スロット及び４０％の開口面積を有する市販のステンレススチールプレート（Ｄｉｒｅｃｔ  Ｍｅｔａｌｓ  Ｃｏｍｐａｎｙ，ＬＬＣ；Ｋｅｎｎｅｓａｗ；Ｕ．Ｓ．Ａ．）であった。型板は、１０インチ×１４インチ（２５．４ｃｍ×３５．６ｃｍ）のサイズを有した。スロットは、１／４インチ×３／８インチ（０．６４ｃｍ×０．９５ｃｍ）のサイズを有し、３／１６インチ（０．４８ｃｍ）のエンド及びサイドバーを有する千鳥状の側面であった。
【０３７０】
実施例３で製造された１１ｇの吸水性ポリマー粒子を型板にできるだけ均一に加え、次に平滑ゴムブレードで均一に分布して、第１基材層に吸水性ポリマー粒子のパターンを作り出した。
【０３７１】
剥離紙に２０ｇｓｍの市販の感圧接着剤（ＢＡＳＦ  Ｃｏｒｐｏｒａｔｉｏｎ；Ｍｏｎａｃａ；Ｕ．Ｓ．Ａ．）の１片を第２基材層に移動した（０．８４ｇの接着剤に相当する）。次に、第１基材層の型板を注意深く取り外し、第２基材層の接着剤側が第１基材層の吸水性ポリマー粒子の上面と向かい合うように、第２基材層を第１基材層の上に置いた。
【０３７２】
流体吸収性コアを厚紙でＣａｒｖｅｒ（登録商標）Ｐｒｅｓｓ  ｍｏｄｅｌ  Ａｕｔｏ  Ｓｅｒｉｅｓ  ４４２５．４ＤＩ０Ａ０１（Ｃａｒｖｅｒ  Ｉｎｃ．；Ｗａｂａｓｈ；Ｕ．Ｓ．Ａ．）に移動した。プレスを１０，０００ｌｂｓ（１．０５４ｋＰａに相当）に予め設定し、予め設定した圧力に達すると直ぐに停止させた。
【０３７３】
得られた流体吸収性コアを分析し、結果を表１にまとめる。
【０３７４】
実施例６
実施例４で製造した吸水性ポリマー粒子を使用した以外は、実施例５を繰り返した。得られた流体吸収性コアを分析し、結果を表１にまとめる。
【０３７５】
実施例７
基材層が、サイズ１４．５インチ×４．５インチ（３６．８ｃｍ×１１．４ｃｍ）の市販の１５ｇｓｍ不織布（ＡＶＧＯＬ  Ａｍｅｒｉｃａｎ  Ｉｎｃ．；Ｍｏｃｋｓｖｉｌｌｅ；Ｕ．Ｓ．Ａ．）であった以外は、実施例５を繰り返した。得られた流体吸収性コアを分析し、結果を表１にまとめる。
【０３７６】
実施例８
実施例４で製造した吸水性ポリマー粒子を使用した以外は、実施例７を繰り返した。得られた流体吸収性コアを分析し、結果を表１にまとめる。
【０３７７】
実施例９
パターン型板が、丸形穴を有する市販の穴あきプラスチック片（Ｕｎｉｔｅｄ  Ｓｔａｔｅｓ  Ｐｌａｓｔｉｃ  Ｃｏｒｐｏｒａｔｉｏｎ；Ｌｉｍａ  Ｏｈｉｏ；Ｕ．Ｓ．Ａ．）であった以外は、実施例７を繰り返した。型板は、４．５インチ×１４インチ（１１．４ｃｍ×３５．６ｃｍ）のサイズ及び１／８インチ（０．３ｃｍ）の厚さを有した。穴は、１／４インチ（０．６４ｃｍ）の直径を有し、１／２インチ（１．３ｃｍ）のエンド及びサイドバーを有する千鳥状の側面（１つおきの穴がテープで塞がれている）であった。得られた流体吸収性コアを分析し、結果を表１にまとめる。
【０３７８】
実施例１０
実施例４で製造した吸水性ポリマー粒子を使用した以外は、実施例９を繰り返した。得られた流体吸収性コアを分析し、結果を表１にまとめる。
【０３７９】
【表１】
0005940051.tif 000005
【０３８０】
ＡＳＡＰ（登録商標）５３１  Ｔ、Ｈｙｓｏｒｂ（登録商標）Ｂ７０５５及びＨｙｓｏｒｂ（登録商標）Ｔ８７６０は、慣用の溶液重合により製造される市販の吸水性ポリマー粒子（ＢＡＳＦ  ＳＥ；Ｌｕｄｗｉｇｓｈａｆｅｎ；Ｇｅｒｍａｎｙ）である。
【符号の説明】
【０３８１】
１  乾燥ガス入口パイプ、  ２  乾燥ガス量測定、  ３  ガス分配機、  ４  液滴化機ユニット、  ５  並流噴霧乾燥機、筒形部分、  ６  コア、  ７  Ｔ出口測定、  ８  タワーオフガスパイプ、  ９  バッグハウスフィルター、  １０  換気装置、  １１  急冷ノズル、  １２  凝縮器カラム、対流冷却、  １３  熱交換器、  １４  ポンプ、  １５  ポンプ、  １６  水出口、  １７  換気装置、  １８  オフガス出口、  １９  窒素入口、  ２０  熱交換器、  ２１  換気装置、  ２２  熱交換器、  ２３  ノズルを介した蒸気噴射、  ２４  水装填測定、  ２５  調整済内部流動床ガス、  ２６  内部流動床生成物温度測定、  ２７  内部流動床、  ２８  外部流動床への生成物排出、回転バルブ、  ２９  外部流動床、  ３０  換気装置、  ３１  バッグハウスフィルターへの外部流動床オフガス出口、  ３２  回転バルブ、  ３３  篩、  ３４  最終生成物、  ３５  濾過空気入口、  ３６  換気装置、  ３７  熱交換器、  ３８  ノズルを介した蒸気噴射、  ３９  水装填測定、  ４０  調整済外部流動床ガス、  ４１  静的混合機、  ４２  静的混合機、  ４３  開始剤供給、  ４４  開始剤供給、  ４５  モノマー供給、  ４６  再処理するための微細粒子画分出口、  ４７  Ｔ出口測定（タワー周囲の３つの測定の平均温度）、  ４８  液滴化機ユニット、  ４９  開始剤供給物とプレミックスしたモノマー、  ５０  噴霧乾燥機タワー壁、  ５１  液滴化機ユニット外側パイプ、  ５２  液滴化機ユニット内側パイプ、  ５３  液滴化機カセット、  ５４  テフロンブロック、  ５５  バルブ、  ５６  開始剤供給物とプレミックスしたモノマーの入口パイプ接続器、  ５７  液滴プレート、  ５８  カウンタープレート、  ５９  温度制御水の流路、  ６０  モノマー溶液の死容積自由流路、  ６１  液滴化機カセットステンレススチールブロック、  ６２  外部熱後処理、  ６３  任意の被覆供給、  ６４  後架橋剤供給、  ６５  熱乾燥機（後架橋）、  ６６  冷却器、  ６７  任意の被覆／水供給、  ６８  被覆機、  ６９  被覆／水供給
【図１】
0005940051.tif 000006
【図２】
0005940051.tif 000007
【図３】
0005940051.tif 000008
【図４】
0005940051.tif 000009
【図５】
0005940051.tif 000010
【図６】
0005940051.tif 000011
【図７】
0005940051.tif 000012
【図８】
0005940051.tif 000013
【図９】
0005940051.tif 000014
【図１０】
0005940051.tif 000015